(57)【要約】【課題】均一な形状を有し、粒度分布の幅の小さいトナーを環境に優しい方法により提供すること。【解決手段】本発明のトナーは、主として樹脂材料で構成される分散質が、分散媒中に微分散した分散液を用いて製造されるものであり、前記分散液を微粒子化してヘッド部から噴射し、固化部内を搬送させつつ、前記分散媒を除去し、前記分散質由来の複数個の微粒子が凝集した凝集体を得る分散媒除去工程と、前記凝集体を構成する複数個の前記微粒子同士を溶融接合し、仮接合体を得る第１の接合工程と、前記仮接合体に対して熱処理を施すことにより、前記溶融接合を進行させる第２の接合工程とを有する方法により製造されるものである。【選択図】なし【特許請求の範囲】
【請求項１】
樹脂材料を含む分散質が、分散媒中に微分散した分散液を用いて、主として樹脂材料で構成された樹脂粒子を製造する方法であって、
前記分散液を微粒子化してヘッド部から噴射し、固化部内を搬送させつつ、前記分散媒を除去し、前記分散質由来の複数個の微粒子が凝集した凝集体を得る分散媒除去工程と、
前記凝集体を構成する複数個の前記微粒子同士を溶融接合し、仮接合体を得る第１の接合工程と、
前記仮接合体に対して熱処理を施すことにより、前記溶融接合を進行させる第２の接合工程とを有することを特徴とする樹脂粒子の製造方法。
【請求項２】
圧電パルスにより、前記分散液を間欠的に吐出する請求項１に記載の樹脂粒子の製造方法。
【請求項３】
前記ヘッド部が、前記分散液を貯留する分散液貯留部と、前記分散液貯留部に貯留された前記分散液に圧電パルスを加える圧電体と、前記圧電パルスにより前記分散液を吐出する吐出部とを有するものである請求項１または２に記載の樹脂粒子の製造方法。
【請求項４】
前記吐出部は、略円形状をなすものであり、その直径が５〜５００μｍである請求項３に記載の樹脂粒子の製造方法。
【請求項５】
前記圧電パルスの周波数が１ｋＨｚ〜５００ＭＨｚである請求項２ないし４のいずれかに記載の樹脂粒子の製造方法。
【請求項６】
前記第１の接合工程における処理温度は、前記分散媒除去工程における処理温度よりも高い請求項１ないし５のいずれかに記載の樹脂粒子の製造方法。
【請求項７】
前記分散媒除去工程における処理温度をＴ１［℃］、前記第１の接合工程における処理温度をＴ２［℃］としたとき、０≦Ｔ２−Ｔ１≦７０の関係を満足する請求項１ないし６のいずれかに記載の樹脂粒子の製造方法。
【請求項８】
前記分散媒除去工程における処理温度をＴ１［℃］、前記樹脂材料のガラス転移点をＴｇ［℃］としたとき、０≦Ｔｇ−Ｔ１≦７０の関係を満足する請求項１ないし７のいずれかに記載の樹脂粒子の製造方法。
【請求項９】
前記第２の接合工程における処理温度は、前記第１の接合工程における処理温度よりも高い請求項１ないし８のいずれかに記載の樹脂粒子の製造方法。
【請求項１０】
前記第１の接合工程における処理温度をＴ２［℃］、前記第２の接合工程における処理温度をＴ３［℃］としたとき、０≦Ｔ３−Ｔ２≦１５０の関係を満足する請求項１ないし９のいずれかに記載の樹脂粒子の製造方法。
【請求項１１】
前記第２の接合工程における処理温度をＴ３［℃］、前記樹脂粒子を構成する前記樹脂材料の融点をＴｍ［℃］としたとき、−１００≦Ｔ３−Ｔｍ≦１１０の関係を満足する請求項１ないし１０のいずれかに記載の樹脂粒子の製造方法。
【請求項１２】
前記分散媒除去工程に供される前記分散液は、脱気処理が施されたものである請求項１ないし１１のいずれかに記載の樹脂粒子の製造方法。
【請求項１３】
前記脱気工程は、分散液を８０ｋＰａ以下の雰囲気中に置くことにより行う請求項１２に記載の樹脂粒子の製造方法。
【請求項１４】
前記分散媒は、主として水および／または水との相溶性に優れる液体で構成されたものである請求項１ないし１３のいずれかに記載の樹脂粒子の製造方法。
【請求項１５】
前記分散液は、懸濁液である請求項１ないし１４のいずれかに記載の樹脂粒子の製造方法。
【請求項１６】
前記分散液は、樹脂材料を含む材料を、少なくとも水を含む液体中に投入することにより調製したものである請求項１ないし１５のいずれかに記載の樹脂粒子の製造方法。
【請求項１７】
前記分散液は、少なくとも樹脂材料とその少なくとも一部を溶解する溶媒とを含む樹脂液と、少なくとも水を含む水性液とを混合する混合工程を経て調製されたものである請求項１ないし１６のいずれかに記載の樹脂粒子の製造方法。
【請求項１８】
前記樹脂液と前記水性液との混合は、前記水性液中に、前記樹脂液の液滴を滴下することにより行う請求項１７に記載の樹脂粒子の製造方法。
【請求項１９】
前記分散液は、前記混合工程の後、前記溶媒の少なくとも一部を除去することにより調製したものである請求項１７または１８に記載の樹脂粒子の製造方法。
【請求項２０】
前記溶媒の除去は、加熱により行う請求項１９に記載の樹脂粒子の製造方法。
【請求項２１】
前記分散液中における前記分散質の平均粒径は、０．０５〜１．０μｍである請求項１ないし２０のいずれかに記載の樹脂粒子の製造方法。
【請求項２２】
前記分散液中における前記分散質の平均粒径をＤｍ［μｍ］、製造されるトナー粒子の平均粒径をＤｔ［μｍ］としたとき、０．００５≦Ｄｍ／Ｄｔ≦０．５の関係を満足する請求項１ないし２１のいずれかに記載の樹脂粒子の製造方法。
【請求項２３】
前記分散液中における前記分散質の含有量は、１〜９９ｗｔ％である請求項１ないし２２のいずれかに記載の樹脂粒子の製造方法。
【請求項２４】
前記ヘッド部から吐出される前記分散液の一滴分の吐出量が０．０５〜５００ｐｌである請求項１ないし２３のいずれかに記載の樹脂粒子の製造方法。
【請求項２５】
前記ヘッド部から吐出される前記分散液の平均粒径をＤｄ［μｍ］、前記分散液中における前記分散質の平均粒径をＤｍ［μｍ］としたとき、Ｄｍ／Ｄｄ＜０．５の関係を満足する請求項１ないし２４のいずれかに記載の樹脂粒子の製造方法。
【請求項２６】
前記ヘッド部から吐出される前記分散液の平均粒径をＤｄ［μｍ］、製造されるトナー粒子の平均粒径をＤｔ［μｍ］としたとき、０．０５≦Ｄｔ／Ｄｄ≦１．０の関係を満足する請求項１ないし２５のいずれかに記載の樹脂粒子の製造方法。
【請求項２７】
前記ヘッド部から吐出する前記分散液は、ほぼ一方向に流れるガス流中に放出される請求項１ないし２６のいずれかに記載の樹脂粒子の製造方法。
【請求項２８】
複数個の前記ヘッド部から前記分散液を吐出する請求項１ないし２７のいずれかに記載の樹脂粒子の製造方法。
【請求項２９】
互いに隣接する前記ヘッド部の間から気体を噴射しつつ、前記分散液を吐出する請求項２８に記載の樹脂粒子の製造方法。
【請求項３０】
互いに隣接する前記ヘッド部の間から噴射される前記気体の湿度は、５０％ＲＨ以下である請求項２９に記載の樹脂粒子の製造方法。
【請求項３１】
複数個の前記ヘッド部のうち、少なくとも隣り合う２つからの前記分散液の吐出タイミングをずらす請求項２８ないし３０のいずれかに記載の樹脂粒子の製造方法。
【請求項３２】
前記固化部に、前記分散液と同じ極性の電圧を印加した状態で、前記分散液を吐出する請求項１ないし３１のいずれかに記載の樹脂粒子の製造方法。
【請求項３３】
前記ヘッド部から吐出する前記分散液の初速度は、０．１〜１０ｍ／秒である請求項１ないし３２のいずれかに記載の樹脂粒子の製造方法。
【請求項３４】
前記ヘッド部内における前記分散液の粘度は、０．５〜２００［ｍＰａ・ｓ］である請求項１ないし３３のいずれかに記載の樹脂粒子の製造方法。
【請求項３５】
前記固化部内の圧力は、１５０ｋＰａ以下である請求項１ないし３４のいずれかに記載の樹脂粒子の製造方法。
【請求項３６】
前記分散液を加温した状態で、前記ヘッド部から吐出する請求項１ないし３５のいずれかに記載の樹脂粒子の製造方法。
【請求項３７】
前記ヘッド部から吐出された前記分散液を、前記固化部で加温する請求項１ないし３６のいずれかに記載の樹脂粒子の製造方法。
【請求項３８】
前記樹脂粒子は、トナー粒子またはトナー粒子の製造に用いられる粒子である請求項１ないし３７のいずれかに記載の樹脂粒子の製造方法。
【請求項３９】
請求項３８に記載の方法を用いて製造されたことを特徴とするトナー。
【請求項４０】
平均粒径が２〜２０μｍである請求項３９に記載のトナー。
【請求項４１】
各粒子間での粒径の標準偏差が１．５μｍ以下である請求項３９または４０に記載のトナー。
【請求項４２】
下記式（I）で表される平均円形度Ｒが０．９５以上である請求項３９ないし４１のいずれかに記載のトナー。
Ｒ＝Ｌ０／Ｌ１・・・（I）
（ただし、式中、Ｌ１［μｍ］は、測定対象のトナー粒子の投影像の周囲長、Ｌ０［μｍ］は、測定対象のトナー粒子の投影像の面積に等しい面積の真円の周囲長を表す。）
【請求項４３】
各粒子間での平均円形度の標準偏差が０．０２以下である請求項３９ないし４２のいずれかに記載のトナー。
【発明の詳細な説明】
【技術分野】
【０００１】
本発明は、樹脂粒子の製造方法およびトナーに関するものである。
【背景技術】
【０００２】
電子写真法としては、多数の方法が知られているが、一般には、光導電性物質を利用し、種々の手段により感光体上に電気的潜像を形成する工程（露光工程）と、該潜像をトナーを用いて現像する現像工程と、紙等の転写材にトナー画像を転写する転写工程と、定着ローラを用いた加熱、加圧等により、前記トナー画像を定着する工程とを有している。
このような電子写真法で用いられるトナーの製造方法としては、粉砕法、重合法、スプレードライ法が用いられている。
【０００３】
粉砕法は、主成分である樹脂（以下、単に「樹脂」ともいう。）と、着色剤とを含む原料を、樹脂の軟化点以上の温度で混練して混練物を得、その後、前記混練物を冷却、粉砕する方法である（例えば、非特許文献１参照）。このような粉砕法は、原料の選択の幅が広く、比較的容易にトナーを製造することができる点で優れている。しかしながら、粉砕法で得られるトナーは、各粒子間での形状のバラツキが大きく、その粒径分布も広くなりやすいという欠点を有している。その結果、各トナー粒子間での帯電特性、定着特性等のバラツキが大きくなり、トナー全体としての信頼性が低下する。
【０００４】
重合法は、樹脂の構成成分である単量体を用いて、液相中等で、重合反応を行い、目的とする樹脂を生成することにより、トナー粒子を製造するものである（例えば、特許文献１参照）。このような重合法は、得られるトナー粒子の形状を、比較的真球度の高いもの（幾何学的に完全な球形に近い形状）にすることができるという点で優れている。しかしながら、重合法では、各粒子間で粒径のバラツキを十分に小さくすることができない場合がある。また、重合法では、樹脂材料の選択の幅が狭く、目的とする特性のトナーを得るのが困難となる場合がある。
【０００５】
スプレードライ法は、高圧のガスを用いて、溶媒に溶解したトナー製造用の原料を噴霧させることにより、微細化された粉末をトナーとして得る方法である。スプレードライ法では、前述したような粉砕工程が不要であるという利点がある。しかしながら、このようなスプレードライ法では、高圧のガスを用いて、原料の噴霧を行うため、原料の噴霧条件を正確に制御するのが困難である。このため、例えば、目的とする形状、大きさのトナー粒子を効率良く製造するのが困難である。また、スプレードライ法では、噴霧により形成された粒子の大きさのバラツキが大きいため、各粒子の移動速度のバラツキも大きい。このため、噴霧された原料が固化する前に、噴霧された粒子間での衝突、凝集が起こり異形状の粉末が形成され、最終的に得られるトナー粒子の形状、大きさのバラツキがさらに大きくなることもある。このように、スプレードライ法で得られるトナーは、各粒子間での形状、大きさのバラツキが大きいため、各トナー粒子間での帯電特性、定着特性等のバラツキが大きくなり、トナー全体としての信頼性が低下する。
【０００６】
【非特許文献１】電子写真学会監修「電子写真の基礎と応用」コロナ社発行、１９８８年、ｐ４８２−４８６
【特許文献１】特開平６−３３２２５７号公報（第２頁２８〜３５行目）
【発明の開示】
【発明が解決しようとする課題】
【０００７】
本発明の目的は、均一な形状を有し、粒度分布の幅の小さいトナーを提供すること、また、このようなトナーを製造することができる樹脂粒子の製造方法を提供することにある。
【課題を解決するための手段】
【０００８】
このような目的は、下記の本発明により達成される。
本発明の樹脂粒子の製造方法は、樹脂材料を含む分散質が、分散媒中に微分散した分散液を用いて、主として樹脂材料で構成された樹脂粒子を製造する方法であって、
前記分散液を微粒子化してヘッド部から噴射し、固化部内を搬送させつつ、前記分散媒を除去し、前記分散質由来の複数個の微粒子が凝集した凝集体を得る分散媒除去工程と、
前記凝集体を構成する複数個の前記微粒子同士を溶融接合し、仮接合体を得る第１の接合工程と、
前記仮接合体に対して熱処理を施すことにより、前記溶融接合を進行させる第２の接合工程とを有することを特徴とする。
これにより、均一な形状を有し、粒度分布の幅の小さい樹脂粒子（特に、トナー粒子）を提供することができる。
【０００９】
本発明の樹脂粒子の製造方法では、圧電パルスにより、前記分散液を間欠的に吐出することが好ましい。
これにより、微粒子化して噴射（吐出）される分散液を、一滴ずつ間欠的に吐出することができ、また、吐出される分散液の形状の安定性が向上する。その結果、各粒子間での形状、大きさのバラツキの小さい樹脂粒子を得ることができるとともに、製造される樹脂粒子を真球度の高いもの（幾何学的に完全な球形に近い形状）にすることが比較的容易にできる。
【００１０】
本発明の樹脂粒子の製造方法では、前記ヘッド部が、前記分散液を貯留する分散液貯留部と、前記分散液貯留部に貯留された前記分散液に圧電パルスを加える圧電体と、前記圧電パルスにより前記分散液を吐出する吐出部とを有するものであることが好ましい。
これにより、微粒子化して噴射（吐出）される分散液の形状の安定性がさらに向上する。その結果、各粒子間での形状、大きさのバラツキが特に小さい樹脂粒子を得ることができるとともに、製造される樹脂粒子を真球度の高いもの（幾何学的に完全な球形に近い形状）にすることが比較的容易にできる。
【００１１】
本発明の樹脂粒子の製造方法では、前記吐出部は、略円形状をなすものであり、その直径が５〜５００μｍであることが好ましい。
これにより、吐出部における目詰まり等を防止しつつ、形状、大きさ等のバラツキが小さい微粒子状（液滴状）の分散液を安定して吐出することができる。
本発明の樹脂粒子の製造方法では、前記圧電パルスの周波数が１ｋＨｚ〜５００ＭＨｚであることが好ましい。
これにより、吐出される液滴状の分散液の形状、大きさ等のバラツキを十分に小さいものとしつつ、樹脂粒子の生産性を向上させることができる。
【００１２】
本発明の樹脂粒子の製造方法では、前記第１の接合工程における処理温度は、前記分散媒除去工程における処理温度よりも高いことが好ましい。
これにより、分散質由来の微粒子の溶融接合（第１の接合処理）を、より円滑に進行させることができる。また、凝集体中に比較的多量の分散媒等が含まれる場合であっても、仮接合体中における分散媒等の含有量（残存量）を効果的に低減させることができ、さらには、最終的な樹脂粒子中に実質的に分散媒等が残存しないようにすることができる。
【００１３】
本発明の樹脂粒子の製造方法では、前記分散媒除去工程における処理温度をＴ１［℃］、前記第１の接合工程における処理温度をＴ２［℃］としたとき、０≦Ｔ２−Ｔ１≦７０の関係を満足することが好ましい。
これにより、構成成分の劣化、変性を十分に防止しつつ、仮接合体の形状の均一性、安定性を十分に高いものとし、さらに、仮接合体の円形度を比較的大きいものとすることができる。その結果、構成成分の特性を十分に保持した樹脂粒子を、形状の均一性、安定性が高く、かつ、円形度が十分に大きいものとして得ることができる。
【００１４】
本発明の樹脂粒子の製造方法では、前記分散媒除去工程における処理温度をＴ１［℃］、前記樹脂材料のガラス転移点をＴｇ［℃］としたとき、０≦Ｔｇ−Ｔ１≦７０の関係を満足することが好ましい。
これにより、分散媒除去工程で得られる凝集体の形状の均一性、安定性を十分に高いものとしつつ、分散液中に含まれる分散媒を効率良く除去することができ、結果として、樹脂粒子の生産性を特に優れたものとすることができる。
【００１５】
本発明の樹脂粒子の製造方法では、前記第２の接合工程における処理温度は、前記第１の接合工程における処理温度よりも高いことが好ましい。
これにより、容易かつ確実に、仮接合体を構成する複数個の微粒子の溶融接合をより効果的に進行させることができる。また、仮接合体中に分散媒等が含まれる場合であっても、仮接合体中における分散媒等の含有量（残存量）を効果的に低減させることができ、さらには、最終的な樹脂粒子中に実質的に分散媒等が残存しないようにすることができる。
【００１６】
本発明の樹脂粒子の製造方法では、前記第１の接合工程における処理温度をＴ２［℃］、前記第２の接合工程における処理温度をＴ３［℃］としたとき、０≦Ｔ３−Ｔ２≦１５０の関係を満足することが好ましい。
これにより、構成成分の劣化、変性を十分に防止しつつ、得られる樹脂粒子の形状の均一性、安定性を十分に高いものとし、さらに、樹脂粒子の円形度を比較的大きいものとすることができる。
【００１７】
本発明の樹脂粒子の製造方法では、前記第２の接合工程における処理温度をＴ３［℃］、前記樹脂粒子を構成する前記樹脂材料の融点をＴｍ［℃］としたとき、−１００≦Ｔ３−Ｔｍ≦１１０の関係を満足することが好ましい。
これにより、構成成分の劣化、変性を十分に防止しつつ、得られる樹脂粒子の形状の均一性、安定性を十分に高いものとし、さらに、樹脂粒子の円形度を比較的大きいものとすることができる。
【００１８】
本発明の樹脂粒子の製造方法では、前記分散媒除去工程に供される前記分散液は、脱気処理が施されたものであることが好ましい。
これにより、分散液中に溶存する気体を効率良く除去することができ、異形状の樹脂粒子が形成されるのをより効果的に防止することができる。
本発明の樹脂粒子の製造方法では、前記脱気工程は、分散液を８０ｋＰａ以下の雰囲気中に置くことにより行うことが好ましい。
これにより、分散液中における分散質の形状を十分に保持しつつ、溶存する気体をより効率良く除去することができる。
【００１９】
本発明の樹脂粒子の製造方法では、前記分散媒は、主として水および／または水との相溶性に優れる液体で構成されたものであることが好ましい。
これにより、例えば、分散媒中における分散質の分散性を高めることができ、分散液中における分散質を、粒径が比較的小さく、かつ、大きさのバラツキが特に小さいものとすることができる。その結果、樹脂粒子を、粒子間での大きさ、形状のバラツキが特に小さく、円形度の大きいものとして得ることができる。
【００２０】
本発明の樹脂粒子の製造方法では、前記分散液は、懸濁液であることが好ましい。
これにより、最終的に得られる樹脂粒子中に溶媒等の不要成分が残存するのをより効果的に防止することができる。その結果、樹脂粒子の信頼性は特に優れたものとなる。
本発明の樹脂粒子の製造方法では、前記分散液は、樹脂材料を含む材料を、少なくとも水を含む液体中に投入することにより調製したものであることが好ましい。
これにより、比較的容易に分散液を調製することができる。また、固化部において、実質的に有機溶媒を揮発しないようにすることができ、環境に対して悪影響を極めて与えにくい方法で樹脂粒子を製造することができる。
【００２１】
本発明の樹脂粒子の製造方法では、前記分散液は、少なくとも樹脂材料とその少なくとも一部を溶解する溶媒とを含む樹脂液と、少なくとも水を含む水性液とを混合する混合工程を経て調製されたものであることが好ましい。
これにより、比較的容易に、分散液中における分散質の粒径を適度な大きさに調整することができ、かつ、分散質の大きさ、形状のバラツキを特に小さいものとすることができる。
【００２２】
本発明の樹脂粒子の製造方法では、前記樹脂液と前記水性液との混合は、前記水性液中に、前記樹脂液の液滴を滴下することにより行うことが好ましい。
これにより、より確実に、分散液中における分散質の粒径を適度な大きさに調整することができ、かつ、分散質の大きさ、形状のバラツキをさらに小さいものとすることができる。
【００２３】
本発明の樹脂粒子の製造方法では、前記分散液は、前記混合工程の後、前記溶媒の少なくとも一部を除去することにより調製したものであることが好ましい。
これにより、固形状の分散質を含み、分散質の大きさ、形状のバラツキが特に小さい分散液（懸濁液）を得ることができる。
本発明の樹脂粒子の製造方法では、前記溶媒の除去は、加熱により行うことが好ましい。
これにより、分散質の大きさ、形状のバラツキを十分に小さいものとしつつ、より効率良く分散質を固化させる（懸濁液を得る）ことができる。
【００２４】
本発明の樹脂粒子の製造方法では、前記分散液中における前記分散質の平均粒径は、０．０５〜１．０μｍであることが好ましい。
これにより、樹脂粒子を、十分に円形度が高く、各粒子間での特性、形状の均一性が特に優れたものとして得ることができる。また、これにより、分散液の吐出条件をさらに安定化させることができる。
【００２５】
本発明の樹脂粒子の製造方法では、前記分散液中における前記分散質の平均粒径をＤｍ［μｍ］、製造されるトナー粒子の平均粒径をＤｔ［μｍ］としたとき、０．００５≦Ｄｍ／Ｄｔ≦０．５の関係を満足することが好ましい。
これにより、各粒子間での、形状、大きさのバラツキが特に小さい樹脂粒子を得ることができる。
【００２６】
本発明の樹脂粒子の製造方法では、前記分散液中における前記分散質の含有量は、１〜９９ｗｔ％であることが好ましい。
これにより、適度な円形度を有し、かつ、粒径、形状のバラツキが特に小さい樹脂粒子を効率よく得ることができる。
本発明の樹脂粒子の製造方法では、前記ヘッド部から吐出される前記分散液の一滴分の吐出量が０．０５〜５００ｐｌであることが好ましい。
これにより、適度な粒径を有する樹脂粒子を、より確実に得ることができる。
【００２７】
本発明の樹脂粒子の製造方法では、前記ヘッド部から吐出される前記分散液の平均粒径をＤｄ［μｍ］、前記分散液中における前記分散質の平均粒径をＤｍ［μｍ］としたとき、Ｄｍ／Ｄｄ＜０．５の関係を満足することが好ましい。
これにより、樹脂粒子製造時における分散液の特長（液切れのよさ等）を十分に発揮し
つつ、樹脂粒子の粒径のバラツキをより小さいものとすることができる。
【００２８】
本発明の樹脂粒子の製造方法では、前記ヘッド部から吐出される前記分散液の平均粒径をＤｄ［μｍ］、製造されるトナー粒子の平均粒径をＤｔ［μｍ］としたとき、０．０５≦Ｄｔ／Ｄｄ≦１．０の関係を満足することが好ましい。
これにより、十分に微細で、かつ、円形度が大きく、粒度分布がシャープな樹脂粒子を比較的容易に得ることができる。
【００２９】
本発明の樹脂粒子の製造方法では、前記ヘッド部から吐出する前記分散液は、ほぼ一方向に流れるガス流中に放出されることが好ましい。
これにより、固化部内において粒状の分散液を効率良く固化させることができるとともに、分散液（樹脂粒子）をより効率良く搬送することができる。
本発明の樹脂粒子の製造方法では、複数個の前記ヘッド部から前記分散液を吐出することが好ましい。
これにより、より効率よく樹脂粒子を製造することができる。
【００３０】
本発明の樹脂粒子の製造方法では、互いに隣接する前記ヘッド部の間から気体を噴射しつつ、前記分散液を吐出することが好ましい。
これにより、ヘッド部から吐出された粒状の分散液の間隔を保ちつつ、分散液を搬送し、固化させることができる。その結果、吐出された粒状の分散液同士の衝突、凝集をより効果的に防止することができる。
【００３１】
本発明の樹脂粒子の製造方法では、互いに隣接する前記ヘッド部の間から噴射される前記気体の湿度は、５０％ＲＨ以下であることが好ましい。
これにより、固化部において、分散液に含まれる分散媒を効率良く除去することが可能となり、樹脂粒子の生産性がさらに向上する。
本発明の樹脂粒子の製造方法では、複数個の前記ヘッド部のうち、少なくとも隣り合う２つからの前記分散液の吐出タイミングをずらすことが好ましい。
これにより、隣接するヘッド部から吐出された粒状の分散液が固化する前に、粒状の分散液が衝突し、凝集するのをより効果的に防止することができる。
【００３２】
本発明の樹脂粒子の製造方法では、前記固化部に、前記分散液と同じ極性の電圧を印加した状態で、前記分散液を吐出することが好ましい。
これにより、固化部の内面（内壁）に分散液や樹脂粒子が付着するのを効果的に防止することができる。その結果、異形状の樹脂粒子の発生をより効果的に防止することができるとともに、樹脂粒子の回収効率を向上させることができる。
【００３３】
本発明の樹脂粒子の製造方法では、前記ヘッド部から吐出する前記分散液の初速度は、０．１〜１０ｍ／秒であることが好ましい。
これにより、樹脂粒子の生産性を十分に高いものとしつつ、得られる樹脂粒子をより円形度の高いものとすることができる。
本発明の樹脂粒子の製造方法では、前記ヘッド部内における前記分散液の粘度は、０．５〜２００［ｍＰａ・ｓ］であることが好ましい。
これにより、分散液の吐出間隔を比較的短くしても、大きさ、形状のバラツキが小さい液滴状の分散液をより確実に吐出することができる。その結果、優れた生産性で、各粒子間での大きさ、形状のバラツキの小さい樹脂粒子を製造することができる。
【００３４】
本発明の樹脂粒子の製造方法では、前記固化部内の圧力は、１５０ｋＰａ以下であることが好ましい。
これにより、異形状の樹脂粒子の発生等を十分に防止しつつ、液滴状の分散液から分散媒を、より円滑に除去することができる。
本発明の樹脂粒子の製造方法では、前記分散液を加温した状態で、前記ヘッド部から吐出することが好ましい。
これにより、固化部において、粒状の分散液中に含まれる分散質の凝集（融合）をより円滑に進行させ、得られる樹脂粒子の円形度を特に高いものとすることができる。
本発明の樹脂粒子の製造方法では、前記ヘッド部から吐出された前記分散液を、前記固化部で加温することが好ましい。
これにより、固化部において、粒状の分散液中に含まれる分散質の凝集（融合）をより円滑に進行させ、得られる樹脂粒子の円形度を特に高いものとすることができる。
【００３５】
本発明の樹脂粒子の製造方法では、前記樹脂粒子は、トナー粒子またはトナー粒子の製造に用いられる粒子であることが好ましい。
これにより、均一な形状を有し、粒度分布の幅の小さいトナー（トナー粒子）を提供することができる。
本発明のトナーは、本発明の方法を用いて製造されたことを特徴とする。
これにより、均一な形状を有し、粒度分布の幅の小さいトナーを提供することができる。
【００３６】
本発明のトナーでは、平均粒径が２〜２０μｍであることが好ましい。
これにより、各トナー粒子間での帯電特性、定着特性等の特性のバラツキを特に小さいものとし、トナー全体としての信頼性を特に高いものとしつつ、トナーにより形成される画像の解像度を十分に高いものとすることができる。
本発明のトナーでは、各粒子間での粒径の標準偏差が１．５μｍ以下であることが好ましい。
これにより、各トナー粒子間での帯電特性、定着特性等の特性のバラツキが特に小さくなり、トナー全体としての信頼性がさらに向上する。
【００３７】
本発明のトナーでは、下記式（I）で表される平均円形度Ｒが０．９５以上であることが好ましい。
Ｒ＝Ｌ０／Ｌ１・・・（I）
（ただし、式中、Ｌ１［μｍ］は、測定対象のトナー粒子の投影像の周囲長、Ｌ０［μｍ］は、測定対象のトナー粒子の投影像の面積に等しい面積の真円の周囲長を表す。）
これにより、トナー粒子の粒径を十分に小さいものとしつつ、トナー粒子の転写効率、機械的強度を特に優れたものとすることができる。また、トナーの流動性も向上する。
本発明のトナーでは、各粒子間での平均円形度の標準偏差が０．０２以下であることが好ましい。
これにより、帯電特性、定着特性等の特性のバラツキが特に小さくなり、トナー全体としての信頼性がさらに向上する。
【発明を実施するための最良の形態】
【００３８】
以下、本発明の樹脂粒子の製造方法（トナー粒子の製造方法）およびトナーの好適な実施形態について、添付図面を参照しつつ詳細に説明する。本発明の樹脂粒子の製造方法で得られる樹脂粒子は、主として樹脂材料で構成されたものであればいかなるものであってもよいが、樹脂粒子としては、トナー粒子またはトナー粒子の製造に用いられる粒子（例えば、トナー母粒子）が好ましい。各種樹脂粒子の中でも、トナーは、各粒子間での大きさ、形状の均一性がより厳密に求められるものであり、本発明に適用することによる効果が特に顕著に現れるものである。したがって、以下の説明では、樹脂粒子の一例として代表的にトナー粒子を挙げて、説明する。なお、本明細書中において、「樹脂粒子」とは、主として樹脂材料で構成された粒子（粉末）のことを指し、樹脂材料以外の成分を含むものであってもよい。
図１は、本発明のトナーの製造に用いられるトナー製造装置の第１実施形態を模式的に示す縦断面図、図２は、図１に示すトナー製造装置のヘッド部付近の拡大断面図である。
【００３９】
［分散液］
まず、本発明で用いる分散液６について説明する。本発明のトナーは、分散液６を用いて製造されるものである。分散液としては、例えば、懸濁液（サスペンション）や乳化液（エマルション、乳濁液、乳状液）等が挙げられる。なお、本明細書中において、「懸濁液」とは、液状の分散媒中に、固体（固形）の分散質（懸濁粒子）が分散した分散液（懸濁コロイドを含む）のことを指し、「乳化液（エマルション、乳濁液、乳状液）」とは、液状の分散媒中に、液状の分散質（分散粒子）が分散した分散液のことを指す。また、分散液中には、固体状の分散質と、液状の分散質とが併存していてもよい。このような場合、分散液中における分散質のうち、固体状の分散質の占める割合が液状の分散質の占める割合よりも大きいものを懸濁液といい、液状の分散質の占める割合が固体状の分散質の占める割合よりも大きいものを乳化液という。また、特に、本発明で用いる分散液は脱気処理が施されたものであるのが好ましい。脱気処理については、後に詳述する。
分散液６は、分散媒６２中に分散質（分散相）６１が微分散した構成となっている。
【００４０】
＜分散媒＞
分散媒６２は、後述する分散質６１を分散可能なものであればいかなるものであってもよいが、主として、一般に溶媒として用いられているような材料（以下、「溶媒材料」ともいう）で構成されたものであるのが好ましい。
このような材料としては、例えば、水、二硫化炭素、四塩化炭素等の無機溶媒や、メチルエチルケトン（ＭＥＫ）、アセトン、ジエチルケトン、メチルイソブチルケトン（ＭＩＢＫ）、メチルイソプロピルケトン（ＭＩＰＫ）、シクロヘキサノン、３−ヘプタノン、４−ヘプタノン等のケトン系溶媒、メタノール、エタノール、ｎ−プロパノール、イソプロパノール、ｎ−ブタノール、ｉ−ブタノール、ｔ−ブタノール、３−メチル−１−ブタノール、１−ペンタノール、２−ペンタノール、ｎ−ヘキサノール、シクロヘキサノール、１−ヘプタノール、１−オクタノール、２−オクタノール、２−メトキシエタノール、アリルアルコール、フルフリルアルコール、フェノール等のアルコール系溶媒、ジエチルエーテル、ジプロピルエーテル、ジイソプロピルエーテル、ジブチルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、２−メトキシエタノール等のエーテル系溶媒、メチルセロソルブ、エチルセロソルブ、フェニルセロソルブ等のセロソルブ系溶媒、ヘキサン、ペンタン、ヘプタン、シクロヘキサン、メチルシクロヘキサン、オクタン、ジデカン、メチルシクロヘキセン、イソプレン等の脂肪族炭化水素系溶媒、トルエン、キシレン、ベンゼン、エチルベンゼン、ナフタレン等の芳香族炭化水素系溶媒、ピリジン、ピラジン、フラン、ピロール、チオフェン、２−メチルピリジン、３−メチルピリジン、４−メチルピリジン、フルフリルアルコール等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン、トリクロロエチレン、クロロベンゼン等のハロゲン化合物系溶媒、アセチルアセトン、酢酸エチル、酢酸メチル、酢酸イソプロピル、酢酸イソブチル、酢酸イソペンチル、クロロ酢酸エチル、クロロ酢酸ブチル、クロロ酢酸イソブチル、ギ酸エチル、ギ酸イソブチル、アクリル酸エチル、メタクリル酸メチル、安息香酸エチル等のエステル系溶媒、トリメチルアミン、ヘキシルアミン、トリエチルアミン、アニリン等のアミン系溶媒、アクリロニトリル、アセトニトリル等のニトリル系溶媒、ニトロメタン、ニトロエタン等のニトロ系溶媒、アセトアルデヒド、プロピオンアルデヒド、ブチルアルデヒド、ペンタナール、アクリルアルデヒド等のアルデヒド系溶媒等の有機溶媒等が挙げられ、これらから選択される１種または２種以上を混合したものを用いることができる。
【００４１】
上記の材料の中でも、分散媒６２としては、主として水および／または水との相溶性に優れる液体（例えば、２５℃における水１００ｇに対する溶解度が３０ｇ以上の液体）で構成されたものであるのが好ましい。これにより、例えば、分散媒６２中における分散質６１の分散性を高めることができ、分散液６中における分散質６１を、粒径が比較的小さく、かつ、大きさのバラツキの少ないものとすることができる。その結果、最終的に得られるトナー（トナー粒子）は、粒子間での大きさ、形状のバラツキが小さく、円形度の大きいものとなる。また、特に、分散媒６２が、水で構成されたものであると、例えば、トナーの製造工程において、実質的に有機溶媒を揮発しないようにすることができる。その結果、環境に対して悪影響を極めて与えにくい方法、すなわち、環境に優しい方法でトナーを製造することができる。
【００４２】
また、分散媒６２の構成材料として複数の成分の混合物を用いる場合、分散媒の構成材料としては、前記混合物を構成する少なくとも２種の成分の間で、共沸混合物（最低沸点共沸混合物）を形成し得るものを用いるのが好ましい。これにより、後述するトナー製造装置の固化部において、分散媒６２を効率良く除去することが可能となる。また、後述するトナー製造装置の固化部において、比較的低い温度で分散媒６２を除去することが可能となり、最終的に得られるトナー（トナー粒子）の特性の劣化をより効果的に防止できる。例えば、水との間で、共沸混合物を形成し得る液体としては、二硫化炭素、四塩化炭素、メチルエチルケトン（ＭＥＫ）、アセトン、シクロヘキサノン、３−ヘプタノン、４−ヘプタノン、エタノール、ｎ−プロパノール、イソプロパノール、ｎ−ブタノール、ｉ−ブタノール、ｔ−ブタノール、３−メチル−１−ブタノール、１−ペンタノール、２−ペンタノール、ｎ−ヘキサノール、シクロヘキサノール、１−ヘプタノール、１−オクタノール、２−オクタノール、２−メトキシエタノール、アリルアルコール、フルフリルアルコール、フェノール、ジプロピルエーテル、ジブチルエーテル、１，４−ジオキサン、アニソール、２−メトキシエタノール、ヘキサン、ヘプタン、シクロヘキサン、メチルシクロヘキサン、オクタン、ジデカン、メチルシクロヘキセン、イソプレン、トルエン、ベンゼン、エチルベンゼン、ナフタレン、ピリジン、２−メチルピリジン、３−メチルピリジン、４−メチルピリジン、フルフリルアルコール、クロロホルム、１，２−ジクロロエタン、トリクロロエチレン、クロロベンゼン、アセチルアセトン、酢酸エチル、酢酸メチル、酢酸イソプロピル、酢酸イソブチル、酢酸イソペンチル、クロロ酢酸エチル、クロロ酢酸ブチル、クロロ酢酸イソブチル、ギ酸エチル、ギ酸イソブチル、アクリル酸エチル、メタクリル酸メチル、安息香酸エチル、トリメチルアミン、ヘキシルアミン、トリエチルアミン、アニリン、アクリロニトリル、アセトニトリル、ニトロメタン、ニトロエタン、アクリルアルデヒド等が挙げられる。
【００４３】
また、分散媒６２の沸点は、特に限定されないが、１８０℃以下であるのが好ましく、１５０℃以下であるのがより好ましく、３５〜１３０℃であるのがさらに好ましい。このように、分散媒６２の沸点が比較的低いものであると、後述するトナー製造装置の固化部において、分散媒６２を比較的容易に除去することが可能となる。また、分散媒６２としてこのような材料を用いることにより、最終的に得られるトナー粒子中における分散媒６２の残留量を特に少ないものにすることができる。その結果トナーとしての信頼性がさらに高まる。
なお、分散媒６２中には、上述した材料以外の成分が含まれていてもよい。例えば、分散媒６２中には、後に分散質６１の構成成分として例示する材料や、シリカ、酸化チタン、酸化鉄等の無機系微粉末、脂肪酸、脂肪酸金属塩等の有機系微粉末等の各種添加剤等が含まれていてもよい。
【００４４】
＜分散質＞
分散質６１は、通常、少なくとも、主成分としての樹脂またはその前駆体（以下、これらを総称して、「樹脂材料」とも言う）を含む材料で構成されている。樹脂の前駆体としては、例えば、当該樹脂のモノマー、ダイマー、オリゴマー等が挙げられる。
以下、分散質６１の構成材料について説明する。
【００４５】
１．樹脂（バインダー樹脂）
樹脂（バインダー樹脂）としては、例えば、ポリスチレン、ポリ−α−メチルスチレン、クロロポリスチレン、スチレン−クロロスチレン共重合体、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸エステル共重合体、スチレン−メタクリル酸エステル共重合体、スチレン−アクリル酸エステル−メタクリル酸エステル共重合体、スチレン−α−クロルアクリル酸メチル共重合体、スチレン−アクリロニトリル−アクリル酸エステル共重合体、スチレン−ビニルメチルエーテル共重合体等のスチレン系樹脂でスチレンまたはスチレン置換体を含む単重合体または共重合体、ポリエステル樹脂、エポキシ樹脂、ウレタン変性エポキシ樹脂、シリコーン変性エポキシ樹脂、塩化ビニル樹脂、ロジン変性マレイン酸樹脂、フェニール樹脂、ポリエチレン、ポリプロピレン、アイオノマー樹脂、ポリウレタン樹脂、シリコーン樹脂、ケトン樹脂、エチレン−エチルアクリレート共重合体、キシレン樹脂、ポリビニルブチラール樹脂、テルペン樹脂、フェノール樹脂、脂肪族または脂環族炭化水素樹脂等が挙げられ、これらのうち１種または２種以上を組み合わせて用いることができる。また、後述するトナー製造装置の固化部において、分散質６１中の原料を重合反応させることによりトナーを製造する場合には、通常、上記の樹脂材料のモノマー、ダイマー、オリゴマー等を用いる。
【００４６】
分散質６１中における樹脂の含有量は、特に限定されないが、２〜９８ｗｔ％であるのが好ましく、５〜９５ｗｔ％であるのがより好ましい。
また、分散質６１を構成する樹脂のガラス転移点は、５０〜７０℃であるのが好ましい。これにより、後述する分散媒除去工程において、好適な凝集体９０を効率良く得ることができる。なお、分散質６１を構成する樹脂材料が複数種の樹脂材料（樹脂成分）で構成されたものである場合、樹脂のガラス転移点として、これらの各成分の重量基準の加重平均値として求められる値を採用することができる。
【００４７】
また、分散質６１を構成する樹脂の融点は、９０〜１５０℃であるのが好ましい。これにより、後述する接合工程（第１の接合工程、第２の接合工程）を効率良く行うことができる。なお、分散質６１を構成する樹脂材料が複数種の樹脂材料（樹脂成分）で構成されたものである場合、樹脂の融点として、これらの各成分の重量基準の加重平均値として求められる値を採用することができる。
【００４８】
２．溶媒
分散質６１中には、その成分の少なくとも一部を溶解する溶媒が含まれていてもよい。これにより、例えば、分散液６中における分散質６１の流動性を高めることができ、分散液６中における分散質６１を、粒径が比較的小さく、かつ、大きさのバラツキの少ないものとすることができる。その結果、最終的に得られるトナー（トナー粒子）は、粒子間での大きさ、形状のバラツキが小さく、円形度の大きいものとなる。
【００４９】
溶媒としては、分散質６１を構成する成分の少なくとも一部を溶解するものであればいかなるものであってもよいが、後述するようなトナー製造装置の固化部において、容易に除去されるものであるのが好ましい。
また、溶媒は、前述した分散媒６２との相溶性が低いもの（例えば、２５℃における分散媒１００ｇに対する溶解度が３０ｇ以下のもの）であるのが好ましい。これにより、分散液６中において、分散質６１を安定した状態で微分散させることができる。
【００５０】
また、溶媒の組成は、例えば、前述した樹脂、着色剤の組成や、分散媒の組成等に応じて適宜選択することができる。
例えば、溶媒としては、水、二硫化炭素、四塩化炭素等の無機溶媒や、メチルエチルケトン（ＭＥＫ）、アセトン、ジエチルケトン、メチルイソブチルケトン（ＭＩＢＫ）、メチルイソプロピルケトン（ＭＩＰＫ）、シクロヘキサノン、３−ヘプタノン、４−ヘプタノン等のケトン系溶媒、メタノール、エタノール、ｎ−プロパノール、イソプロパノール、ｎ−ブタノール、ｉ−ブタノール、ｔ−ブタノール、３−メチル−１−ブタノール、１−ペンタノール、２−ペンタノール、ｎ−ヘキサノール、シクロヘキサノール、１−ヘプタノール、１−オクタノール、２−オクタノール、２−メトキシエタノール、アリルアルコール、フルフリルアルコール、フェノール等のアルコール系溶媒、ジエチルエーテル、ジプロピルエーテル、ジイソプロピルエーテル、ジブチルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、２−メトキシエタノール等のエーテル系溶媒、メチルセロソルブ、エチルセロソルブ、フェニルセロソルブ等のセロソルブ系溶媒、ヘキサン、ペンタン、ヘプタン、シクロヘキサン、メチルシクロヘキサン、オクタン、ジデカン、メチルシクロヘキセン、イソプレン等の脂肪族炭化水素系溶媒、トルエン、キシレン、ベンゼン、エチルベンゼン、ナフタレン等の芳香族炭化水素系溶媒、ピリジン、ピラジン、フラン、ピロール、チオフェン、２−メチルピリジン、３−メチルピリジン、４−メチルピリジン、フルフリルアルコール等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン、トリクロロエチレン、クロロベンゼン等のハロゲン化合物系溶媒、アセチルアセトン、酢酸エチル、酢酸メチル、酢酸イソプロピル、酢酸イソブチル、酢酸イソペンチル、クロロ酢酸エチル、クロロ酢酸ブチル、クロロ酢酸イソブチル、ギ酸エチル、ギ酸イソブチル、アクリル酸エチル、メタクリル酸メチル、安息香酸エチル等のエステル系溶媒、トリメチルアミン、ヘキシルアミン、トリエチルアミン、アニリン等のアミン系溶媒、アクリロニトリル、アセトニトリル等のニトリル系溶媒、ニトロメタン、ニトロエタン等のニトロ系溶媒、アセトアルデヒド、プロピオンアルデヒド、ブチルアルデヒド、ペンタナール、アクリルアルデヒド等のアルデヒド系溶媒等の有機溶媒等が挙げられ、これらから選択される１種または２種以上を混合したものを用いることができる。この中でも特に、有機溶媒を含むものであるのが好ましく、エーテル系溶媒、セロソルブ系溶媒、脂肪族炭化水素系溶媒、芳香族炭化水素系溶媒、芳香族複素環化合物系溶媒、アミド系溶媒、ハロゲン化合物系溶媒、エステル系溶媒、ニトリル系溶媒、ニトロ系溶媒、アルデヒド系溶媒から選択される１種または２種以上を含むものであるのがより好ましい。このような溶媒を用いることにより、分散質６１中において、比較的容易に、前述したような各成分を十分均一に分散させることができる。
【００５１】
また、分散液６中には、通常、着色剤が含まれている。着色剤としては、例えば、顔料、染料等を使用することができる。このような顔料、染料としては、例えば、カーボンブラック、スピリットブラック、ランプブラック（Ｃ．Ｉ．Ｎｏ．７７２６６）、マグネタイト、チタンブラック、黄鉛、カドミウムイエロー、ミネラルファストイエロー、ネーブルイエロー、ナフトールイエローＳ、ハンザイエローＧ、パーマネントイエローＮＣＧ、クロムイエロー、ベンジジンイエロー、キノリンイエロー、タートラジンレーキ、赤口黄鉛、モリブデンオレンジ、パーマネントオレンジＧＴＲ、ピラゾロンオレンジ、ベンジジンオレンジＧ、カドミウムレッド、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、紺青、コバルトブルー、アルカリブルーレーキ、ビクトリアブルーレーキ、ファーストスカイブルー、インダンスレンブルーＢＣ、群青、アニリンブルー、フタロシアニンブルー、カルコオイルブルー、クロムグリーン、酸化クロム、ピグメントグリーンＢ、マラカイトグリーンレーキ、フタロシアニングリーン、ファイナルイエローグリーンＧ、ローダミン６Ｇ、キナクリドン、ローズベンガル（Ｃ．Ｉ．Ｎｏ．４５４３２）、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ピグメントレッド４８：１、Ｃ．Ｉ．ピグメントレッド５７：１、Ｃ．Ｉ．ピグメントレッド１２２、Ｃ．Ｉ．ピグメントレッド１８４、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ピグメントブルー１５：１、Ｃ．Ｉ．ピグメントブルー１５：３、Ｃ．Ｉ．ピグメントブルー５：１、Ｃ．Ｉ．ダイレクトグリーン６、Ｃ．Ｉ．ベーシックグリーン４、Ｃ．Ｉ．ベーシックグリーン６、Ｃ．Ｉ．ピグメントイエロー１７、Ｃ．Ｉ．ピグメントイエロー９３、Ｃ．Ｉ．ピグメントイエロー９７、Ｃ．Ｉ．ピグメントイエロー１２、Ｃ．Ｉ．ピグメントイエロー１８０、Ｃ．Ｉ．ピグメントイエロー１６２、ニグロシン染料（Ｃ．Ｉ．Ｎｏ．５０４１５Ｂ）、金属錯塩染料、シリカ、酸化アルミニウム、マグネタイト、マグヘマイト、各種フェライト類、酸化第二銅、酸化ニッケル、酸化亜鉛、酸化ジルコニウム、酸化チタン、酸化マグネシウム等の金属酸化物や、Ｆｅ、Ｃｏ、Ｎｉのような磁性金属を含む磁性材料等が挙げられ、これらのうち１種または２種以上を組み合わせて用いることができる。このような着色剤は、通常、分散液６においては、分散質６１中に含まれる。
【００５２】
分散液６中における着色剤の含有量は、特に限定されないが、０．１〜１０ｗｔ％であるのが好ましく、０．３〜３．０ｗｔ％であるのがより好ましい。着色剤の含有量が前記下限値未満であると、着色剤の種類によっては、十分な濃度の可視像を形成するのが困難になる可能性がある。一方、着色剤の含有量が前記上限値を超えると、最終的に得られるトナーの定着特性や帯電特性が低下する可能性がある。
【００５３】
また、分散液６中には、ワックスが含まれていてもよい。ワックスは、通常、離型性を向上させる目的で用いられるものである。このようなワックスとしては、例えば、キャンデリラワックス、カルナウバワックス、ライスワックス、綿ロウ、木ロウ等の植物系ワックス・ロウ、ミツロウ、ラノリン等の動物系ワックス・ロウ、モンタンワックス、オゾケライト、セレシン等の鉱物系ワックス・ロウ、パラフィンワックス、マイクロワックス、マイクロクリスタリンワックス、ペトロラタム等の石油ワックス・ロウ等の天然ワックス・ロウや、フィッシャー・トロプシュワックス、ポリエチレンワックス（ポリエチレン樹脂）、ポリプロピレンワックス（ポリプロピレン樹脂）、酸化型ポリエチレンワックス、酸化型ポリプロピレンワックス等の合成炭化水素ワックス、１２−ヒドロキシステアリン酸アミド、ステアリン酸アミド、無水フタル酸イミド、塩素化炭化水素等の脂肪酸アミド、エステル、ケトン、エーテル等の合成ワックス・ロウ等が挙げられ、これらのうち１種または２種以上を組み合わせて用いることができる。また、ワックスとしては、さらに低分子量の結晶性高分子樹脂を使用してもよく、例えば、ポリｎ−ステアリルメタクリレート、ポリｎ−ラウリルメタクリレート等のポリアクリレートのホモ重合体あるいは共重合体（例えば、ｎ−ステアリルアクリレート−エチルメタクリレートの共重合体等）等、側鎖に長いアルキル基を有する結晶性高分子等を使用することもできる。
【００５４】
分散液６中におけるワックスの含有量は、特に限定されないが、１．０ｗｔ％以下であるのが好ましく、０．５ｗｔ％以下であるのがより好ましい。ワックスの含有量が多すぎると、最終的に得られるトナー粒子中において、ワックスが遊離、粗大化して、トナー粒子表面へのワックスのしみ出し等が顕著に起こり、トナーの転写効率が低下する傾向を示す。
ワックスの軟化点は、特に限定されないが、５０〜１８０℃であるのが好ましく、６０〜１６０℃であるのがより好ましい。
【００５５】
また、分散液６中には、これら以外の成分が含まれていてもよい。このような成分としては、例えば、乳化分散剤、帯電制御剤、磁性粉末等が挙げられる。この中でも、乳化分散剤を用いた場合、例えば、分散液６中における分散質６１の分散性を向上させることが可能となる。ここで、乳化分散剤としては、例えば、乳化剤、分散剤、分散助剤等が挙げられる。
【００５６】
分散剤としては、例えば、燐酸三カルシウム等の無機系分散剤、ポリビニルアルコール、カルボキシメチルセルロース、ポリエチレングリコール等の非イオン性有機分散剤、トリステアリン酸金属塩（例えば、アルミニウム塩等）、ジステアリン酸金属塩（例えば、アルミニウム塩、バリウム塩等）、ステアリン酸金属塩（例えば、カルシウム塩、鉛塩、亜鉛塩等）、リノレン酸金属塩（例えば、コバルト塩、マンガン塩、鉛塩、亜鉛塩等）、オクタン酸金属塩（例えば、アルミニウム塩、カルシウム塩、コバルト塩等）、オレイン酸金属塩（例えば、カルシウム塩、コバルト塩等）、パルミチン酸金属塩（例えば、亜鉛塩等）、ナフテン酸金属塩（例えば、カルシウム塩、コバルト塩、マンガン塩、鉛塩、亜鉛塩等）、レジン酸金属塩（例えば、カルシウム塩、コバルト塩、マンガン鉛塩、亜鉛塩等）、ポリアクリル酸金属塩（例えば、ナトリウム塩等）、ポリメタクリル酸金属塩（例えば、ナトリウム塩等）、ポリマレイン酸金属塩（例えば、ナトリウム塩等）、アクリル酸−マレイン酸共重合体金属塩（例えば、ナトリウム塩等）、ポリスチレンスルホン酸金属塩（例えば、ナトリウム塩等）等のアニオン性有機分散剤、４級アンモニウム塩等のカチオン性有機分散剤等が挙げられる。この中でも、非イオン性有機分散剤またはアニオン性有機分散剤が特に好ましい。
分散液６中における分散剤の含有量は、特に限定されないが、３．０ｗｔ％以下であるのが好ましく、０．０１〜１．０ｗｔ％であるのがより好ましい。
【００５７】
また、分散助剤としては、例えば、アニオン、カチオン、非イオン性界面活性剤等が挙げられる。
分散助剤は、分散剤と併用するものであるのが好ましい。分散液６が分散剤を含むものである場合、分散液６中における分散助剤の含有量は、特に限定されないが、２．０ｗｔ％以下であるのが好ましく、０．００５〜０．５ｗｔ％であるのがより好ましい。
【００５８】
前記帯電制御剤としては、例えば、安息香酸の金属塩、サリチル酸の金属塩、アルキルサリチル酸の金属塩、カテコールの金属塩、含金属ビスアゾ染料、ニグロシン染料、テトラフェニルボレート誘導体、第四級アンモニウム塩、アルキルピリジニウム塩、塩素化ポリエステル、ニトロフミン酸等が挙げられる。
前記磁性粉末としては、例えば、マグネタイト、マグヘマイト、各種フェライト類、酸化第二銅、酸化ニッケル、酸化亜鉛、酸化ジルコニウム、酸化チタン、酸化マグネシウム等の金属酸化物や、Ｆｅ、Ｃｏ、Ｎｉのような磁性金属を含む磁性材料で構成されたもの等が挙げられる。
【００５９】
また、分散液６中には、上記のような材料のほかに、例えば、ステアリン酸亜鉛、酸化亜鉛、酸化セリウム等が添加されていてもよい。
また、分散液６中には、分散質６１以外の成分が、不溶分として分散していてもよい。例えば、分散液６中には、シリカ、酸化チタン、酸化鉄等の無機系微粉末、脂肪酸、脂肪酸金属塩等の有機系微粉末等が分散していてもよい。
【００６０】
分散液６では、分散質６１が分散媒６２中に微分散した状態となっている。
分散液６中における分散質６１の平均粒径は、特に限定されないが、０．０５〜１．０μｍであるのが好ましく、０．１〜０．８μｍであるのがより好ましい。分散質６１の平均粒径がこのような範囲の値であると、最終的に得られるトナー粒子は、十分に円形度が高く、各粒子間での特性、形状の均一性に優れたものとなる。
【００６１】
分散液６中における分散質６１の含有量は、特に限定されないが、１〜９９ｗｔ％であるのが好ましく、５〜９５ｗｔ％であるのがより好ましい。分散質６１の含有量が前記下限値未満であると、最終的に得られるトナー粒子の円形度が低下する傾向を示す。一方、分散質６１の含有量が前記上限値を超えると、分散媒６２の組成等によっては、分散液６の粘性が高くなり、最終的に得られるトナー（トナー粒子）の形状、大きさのバラツキが大きくなる傾向を示す。
【００６２】
分散液６中においては、分散質６１は、固体状のものであってもよいし、液状のものであってもよいし、これらが併存していてもよい。すなわち、分散液６は懸濁液であってもよいし、乳化液であってもよい。
分散質６１が液状（例えば、溶液状態、溶融状態）のものである場合、分散媒６２中に微分散した分散質６１の平均粒径を、比較的容易に、上記のような範囲の値にすることができる。また、分散質６１が液状のものである場合、各分散質６１間での形状、大きさのバラツキを特に小さいものとすることができるため、最終的に得られるトナーは、各トナー粒子間での形状、大きさのバラツキが特に小さいものとなる。
【００６３】
また、分散質６１が固体状のものである場合、最終的に得られるトナー中に溶媒等の不要成分が残存するのをより効果的に防止することができる。その結果、トナーの信頼性は特に優れたものとなる。また、分散質６１が固体状のものである場合、すなわち、分散液６が懸濁液である場合、例えば、分散液６としての懸濁液は、乳化液を経由して調製されたものであってもよい。これにより、上述したような、分散質６１が固体状のものである場合の利点を十分に発揮しつつ、分散質６１が液状のものである場合の利点も効果的に発揮される。
【００６４】
また、分散媒６２中に分散している分散質６１は、例えば、各粒子間で、ほぼ同一の組成を有するものであってもよいし、異なる組成を有するものであってもよい。例えば、分散液６は、分散質６１として、主として樹脂材料で構成されたものと、主としてワックスで構成されたものとを含むようなものであってもよい。
また、分散液６が乳化液（エマルション）である場合、当該分散液６は、Ｏ／Ｗ型エマルション、すなわち、水性の分散媒６２中に、油性（ここでは、水に対する溶解度が小さい液体のことを指す）の分散質６１が分散したものであるのが好ましい。これにより、各粒子間での形状、大きさのバラツキが小さいトナーを安定的に製造することができる。また、分散媒６２に水性の液体を用いることにより、後述するようなトナー製造装置の固化部における有機溶媒の揮発量を少なく、または実質的に有機溶媒を揮発しないものとすることができる。その結果、環境に対して悪影響を極めて与えにくい方法でトナーを製造することができる。
【００６５】
また、分散液６中における分散質６１の平均粒径をＤｍ［μｍ］、トナー粒子の平均粒径をＤｔ［μｍ］としたとき、０．００５≦Ｄｍ／Ｄｔ≦０．５の関係を満足するのが好ましく、０．０１≦Ｄｍ／Ｄｔ≦０．２の関係を満足するのがより好ましい。このような関係を満足することにより、各粒子間での、形状、大きさのバラツキが特に小さいトナーを得ることができる。
【００６６】
以上説明したような分散液６は、例えば、以下のような方法（第１の方法）を用いて調製することができる。
まず、水または水との相溶性に優れる液体（水溶性の液体）に、必要に応じて分散剤および／または分散媒を添加した水性溶液を用意する。
一方、トナーの主成分となる樹脂またはその前駆体（以下、これらを総称して、「樹脂材料」とも言う）を含む樹脂液を調製する。樹脂液の調製には、例えば、樹脂材料に加えて前述した溶媒を用いてもよい。また、樹脂液は、樹脂材料を加熱することにより得られる溶融した液体であってもよい。
【００６７】
次に、上記樹脂液を、攪拌した状態の水性溶液中に、徐々に滴下しながら加えていくことにより、水性の分散媒６２中に、樹脂材料を含む分散質６１が分散した分散液６が得られる。このような方法で、分散液６を調製することにより、分散液６中における分散質６１の円形度をさらに高めることができる。その結果、最終的に得られるトナー粒子は、円形度が特に高く、各粒子間での形状のバラツキが特に小さいものとなる。なお、樹脂液の滴下を行う際、水性溶液および／または樹脂液を加熱してもよい。また、樹脂液の調製に溶媒を用いた場合、例えば、上記のような滴下を行った後に、得られた分散液６を加熱したり、減圧雰囲気下に置くこと等により、分散質６１中に含まれる溶媒の少なくとも一部を除去してもよい。例えば、分散質６１中に含まれる溶媒の大部分を除去することにより、分散液６を懸濁液として得ることができる。
【００６８】
以上、分散液６の調製方法の一例について説明したが、分散液はこのような方法により調製されたものに限定されない。例えば、分散液６は、以下のような方法（第２の方法）によっても、調製することができる。
まず、水または水との相溶性に優れる液体に、必要に応じて分散剤および／または分散媒を添加した水性溶液を用意する。
一方、樹脂材料を含む、粉末状または粒状の材料を用意する。
次に、この粉末状または粒状の材料を、攪拌した状態の水性溶液中に、徐々に投入していくことにより、水性の分散媒６２中に、樹脂材料を含む分散質６１が分散した分散液６が得られる。このような方法で、分散液６を調製した場合、後述するようなトナー製造装置の固化部において、実質的に有機溶媒を揮発しないようにすることができる。その結果、環境に対して悪影響を極めて与えにくい方法でトナーを製造することができる。なお、前記材料を投入する際、例えば、水性溶液を加熱しておいてもよい。
【００６９】
また、分散液６は、以下のような方法（第３の方法）によっても、調製することができる。
まず、少なくとも樹脂材料を分散してなる樹脂分散液と、少なくとも着色剤を分散してなる着色剤分散液とを調製する。
次に、樹脂分散液と、着色剤分散液とを混合・攪拌する。このとき、必要に応じて、攪拌しながら無機金属塩等の凝集剤を加えてもよい。
所定時間、攪拌することにより、樹脂材料、着色剤等が凝集した凝集物が形成される。その結果、前記凝集物が分散質６１として分散した分散液６が得られる。
【００７０】
また、上記のような分散液の調製方法において、樹脂材料（結着樹脂）を含む混練物を用いてもよい。すなわち、上述した第１の方法、第３の方法での「樹脂材料」として、樹脂材料を含む混練物を用いてもよいし、第２の方法での「粉末状または粒状の材料」として、樹脂材料を含む混練物を用いてもよい。これにより、例えば、トナー粒子を、各構成成分がより均一に混ざり合ったものとして得ることができる。特に、トナーの構成成分として、分散性、相溶性に劣る２種以上の成分を含む場合であっても、上記のような効果を得ることができる。なお、混練物としては、例えば、樹脂成分以外の成分（例えば、着色剤、ワックス、帯電制御剤等の成分）を含むものを用いることができる。これにより、上記のような効果はさらに顕著なものとなる。
【００７１】
また、分散液６の調製には、例えば、特願２００３−１１３４２８号明細書に記載された方法を適用してもよい。すなわち、粉末状または粒状の樹脂材料（混練物）を含む液体を複数のノズルから噴射させ、各ノズルから噴射した前記液体同士を衝突させて、前記樹脂材料（混練物）を微粒化させ、微粒化した分散質６１を含む分散液６を得る方法を適用してもよい。これにより、分散液６中に含まれる分散質６１の大きさを、容易に、比較的小さいもの（前述した範囲の大きさ）とすることができ、また、各分散質６１の大きさのバラツキを小さくすることができる。
【００７２】
また、上記のような方法で得られた分散液６を、後述するトナー製造装置での吐出に供する前に、脱気処理を施す（脱気工程に供する）のが好ましい。これにより、分散液６中の気体の溶存量を低減させることができ、後述するトナー製造装置の固化部において、液滴状に吐出された分散液６から分散媒６２を除去する際に、当該分散液６中に気泡等が発生するのを効果的に防止することができる。その結果、最終的に得られるトナー中に異形状のトナー粒子（中空粒子、欠落粒子等）が混入するのを効果的に防止することができる。したがって、各トナー粒子が均一な形状を有し、粒度分布の幅の小さいトナーを容易かつ確実に得ることができる。また、これにより、最終的に得られるトナーを、転写性、流動性、クリーニング性等の特性が特に優れたものとすることができる。また、分散液６に脱気処理を施すことにより、最終的に得られるトナー粒子中における空孔（空隙）の割合を小さいものとすることができる。その結果、トナーの信頼性はさらに向上する。
【００７３】
脱気処理の方法は、特に限定されないが、例えば、分散液に超音波振動を与える方法（超音波振動法）や、分散液を減圧雰囲気中に置く方法（減圧法）等を用いることができる。
脱気処理の方法として減圧法を用いる場合、分散液が置かれる雰囲気の圧力は、８０ｋＰａ以下であるのが好ましく、０．１〜４０ｋＰａであるのがより好ましく、１〜２７ｋＰａであるのがさらに好ましい。脱気処理時における雰囲気圧力がこのような範囲内の値であると、分散液６中における分散質６１の形状を十分に保持しつつ、溶存する気体を効率良く除去することができる。
【００７４】
本発明の樹脂粒子（トナー粒子）の製造方法は、分散液を微粒子化してヘッド部から噴射し、固化部内を搬送させつつ、分散液を構成する分散媒を除去し、前記分散質由来の複数個の微粒子が凝集した凝集体を得る分散媒除去工程と、前記凝集体を構成する複数個の前記微粒子同士を溶融接合し、仮接合体を得る第１の接合工程（第１の合一工程）と、前記仮接合体に対して熱処理を施すことにより、溶融接合を進行させる第２の接合工程（第２の合一工程）とを有する点に特徴を有する。分散媒除去工程、第１の接合工程は、例えば、図示のようなトナー製造装置１を用いて行うことができる。以下、トナー製造装置１およびトナー製造装置１を用いた凝集体、仮接合体、トナー粒子の製造方法について詳細に説明する。また、以下の説明では、トナー製造装置の固化部内で、凝集体を介して仮接合体を製造し、その後、回収された仮接合体に対して、第２の接合工程を行うことにより、トナー粒子を得るものとして説明する。
【００７５】
［トナー製造装置］
トナー製造装置１は、上述したような分散液６（特に、脱気処理を施した分散液６）を吐出するヘッド部２と、ヘッド部２に分散液６を供給する分散液供給部４と、ヘッド部２から吐出された分散液６が搬送される固化部３と、製造された粒子（仮接合体９）を回収する回収部５とを有している。そして、固化部３は、液滴状の分散液６から分散媒６１を除去する（分散媒除去工程を行う）第１の領域３２と、第１の領域３２で形成された凝集体９０を構成する複数個の前記微粒子同士を溶融接合させる（第１の接合工程を行う）第２の領域３３とを有している。
【００７６】
分散液供給部４には、上述したような分散液６が蓄えられており、当該分散液６は、ヘッド部２に送り込まれる。
分散液供給部４は、ヘッド部２に分散液６を供給する機能を有するものであればよいが、図示のように、分散液６を攪拌する攪拌手段４１を有するものであってもよい。これにより、例えば、分散質６１が分散媒中に分散しにくいものであっても、分散質６１が十分均一に分散した状態の分散液６を、ヘッド部２内に供給することができる。
【００７７】
ヘッド部２は、分散液貯留部２１と、圧電素子２２と、吐出部２３とを有している。
分散液貯留部２１には、上述したような分散液６が貯留されている。
分散液貯留部２１に貯留された分散液６は、圧電素子２２の圧力パルス（圧電パルス）により、吐出部２３から固化部３に吐出される。
このように、本発明では、吐出液として分散液を用いる点に特徴を有する。これにより、以下のような効果が得られる。
【００７８】
すなわち、吐出液として分散液を用いることにより、吐出部から吐出液（分散液）を吐出する際に、微視的に粘度の低い分散媒の部分で選択的に切断され、液滴として吐出される。このため、吐出される分散液の大きさは、各液滴で大きさのバラツキが小さいものとなる。したがって、最終的に得られるトナーは、各粒子（トナー粒子）間での大きさのバラツキが小さいものとなる。
【００７９】
そして、吐出部から吐出された液滴は、分散媒の表面張力により、吐出後速やかに球形状となる。さらに、分散液で構成された液滴は、固化部内を搬送される際においても、形状の安定性に優れており、略球形状を保持した状態で固化する。したがって、最終的に得られるトナー（トナー粒子）は、円形度が大きく、各粒子間での形状のバラツキが小さいものとなる。
【００８０】
これに対し、吐出液として溶液や溶融液を用いた場合、このような効果は得られない。すなわち、このような吐出液は、微視的に見ても一様な粘度を有しているため、吐出部から吐出される際に、いわゆる液切れが悪い状態になり易く、液滴が尾を引くような形状になりやすい。また、固化部内を搬送される際においても、上記のような尾を引いたような形状になり易い。したがって、吐出液として溶液や溶融液を用いた場合、最終的に得られるトナー（トナー粒子）は、各粒子間での大きさ、形状のバラツキが大きく、トナー粒子の円形度が小さいものになり易い。
【００８１】
吐出部２３の形状は、特に限定されないが、略円形状であるのが好ましい。これにより、吐出される分散液６や、固化部３内において形成される凝集体９０、仮接合体９、さらには、最終的に得られるトナー粒子の真球度を高めることができる。
吐出部２３が略円形状のものである場合、その直径（ノズル径）は、例えば、５〜５００μｍであるのが好ましく、１０〜２００μｍであるのがより好ましい。吐出部２３の直径が前記下限値未満であると、目詰まりが発生し易くなり、吐出される分散液６の大きさのバラツキが大きくなる場合がある。一方、吐出部２３の直径が前記上限値を超えると、分散液貯留部２１の負圧と、ノズルの表面張力との力関係によっては、吐出される分散液６が気泡を抱き込んでしまう可能性がある。
【００８２】
また、ヘッド部２の吐出部２３付近（特に、吐出部２３の開口内面や、ヘッド部２の吐出部２３が設けられている側の面（図中の下側の面））は、分散液６に対し撥液性を有するのが好ましい。これにより、分散液６が吐出部付近に付着するのを効果的に防止することができる。その結果、いわゆる、液切れの悪い状態になったり、分散液６の吐出不良が発生するのを効果的に防止することができる。また、吐出部付近への分散液６の付着が効果的に防止されることにより、吐出される液滴の形状の安定性が向上し（各液滴間での形状、大きさのバラツキが小さくなり）、最終的に得られるトナー粒子の形状、大きさのバラツキも小さくなる。
このような撥液性を有する材料としては、例えば、ポリテトラフルオロエチレン（PTFE）等のフッ素系樹脂や、シリコーン系材料等が挙げられる。
【００８３】
また、ヘッド部２の吐出部２３付近（特に、吐出部２３の開口内面や、ヘッド部２の吐出部２３が設けられている側の面（図中の下側の面））は、疎水化処理が施されているのが好ましい。これにより、例えば、分散液６の分散媒６２が主として水で構成されたものである場合に、上記のような撥液性をより好適に発揮することができ、上記のような効果がより顕著なものとして現れる。疎水化処理の方法としては、例えば、疎水性材料（例えば、前述した撥液性を有する材料）で構成された被膜の形成等が挙げられる。ところで、水は、各種液体の中でも比較的高い粘性を有するものであるが、このような水を分散媒６２の構成材料として用いても、分散液６が吐出部付近に付着すること等による不都合の発生が効果的に防止される。したがって、ヘッド部２の吐出部２３付近に疎水化処理が施されていると、有機溶媒を実質的に含まない、または、ほとんど含まない分散液６を好適に用いることができ、環境に対して悪影響を極めて与えにくい方法でトナーを製造することができる。
【００８４】
図２に示すように、圧電素子２２は、下部電極（第１の電極）２２１、圧電体２２２および上部電極（第２の電極）２２３が、この順で積層されて構成されている。換言すれば、圧電素子２２は、上部電極２２３と下部電極２２１との間に、圧電体２２２が介挿された構成とされている。
この圧電素子２２は、振動源として機能するものであり、振動板２４は、圧電素子（振動源）２２の振動により振動し、分散液貯留部２１の内部圧力を瞬間的に高める機能を有するものである。
【００８５】
ヘッド部２は、圧電素子駆動回路（図示せず）から所定の吐出信号が入力されていない状態、すなわち、圧電素子２２の下部電極２２１と上部電極２２３との間に電圧が印加されていない状態では、圧電体２２２に変形が生じない。このため、振動板２４にも変形が生じず、分散液貯留部２１には容積変化が生じない。したがって、吐出部２３から分散液６は吐出されない。
【００８６】
一方、圧電素子駆動回路から所定の吐出信号が入力された状態、すなわち、圧電素子２２の下部電極２２１と上部電極２２３との間に所定の電圧が印加された状態では、圧電体２２２に変形が生じる。これにより、振動板２４が大きくたわみ（図２中下方にたわみ）、分散液貯留部２１の容積の減少（変化）が生じる。このとき、分散液貯留部２１内の圧力が瞬間的に高まり、吐出部２３から粒状の分散液６が吐出される。
【００８７】
１回の分散液６の吐出が終了すると、圧電素子駆動回路は、下部電極２２１と上部電極２２３との間への電圧の印加を停止する。これにより、圧電素子２２は、ほぼ元の形状に戻り、分散液貯留部２１の容積が増大する。なお、このとき、分散液６には、分散液供給部４から吐出部２３へ向かう圧力（正方向への圧力）が作用している。このため、空気が吐出部２３から分散液貯留部２１へ入り込むことが防止され、分散液６の吐出量に見合った量の分散液６が分散液供給部４から分散液貯留部２１へ供給される。
【００８８】
上記のような電圧の印加を所定の周期で行うことにより、圧電素子２２が振動し、粒状の分散液６が繰り返し吐出される。
このように、分散液６の吐出（噴射）を、圧電体２２２の振動による圧力パルスで行うことにより、分散液６を一滴ずつ間欠的に吐出することができ、また、吐出される分散液６の形状が安定する。その結果、各粒子（各トナー粒子）間での形状、大きさのバラツキの小さい樹脂粒子（トナー）を得ることができるとともに、製造されるトナー粒子を真球度の高いもの（幾何学的に完全な球形に近い形状）にすることが比較的容易にできる。
【００８９】
また、上記のようにして分散液を吐出（噴射）することにより、圧電体の振動数、吐出部の開口面積（ノズル径）、分散液の温度・粘度、分散液の一滴分の吐出量、分散液中に占める分散質の含有率、分散液中における分散質の粒径等を比較的正確にコントロールすることができ、製造すべきトナーを所望の形状、大きさに制御することが容易にできる。また、これらの条件等をコントロールすることにより、例えば、トナーの製造量等を容易かつ確実に管理することができる。
【００９０】
また、分散液の吐出に圧電体の振動を用いることにより、より確実に分散液を所定間隔で吐出することができる。このため、吐出される粒状の分散液同士が、衝突、凝集するのを効果的に防止することができ、異形状の粉末の形成をより効果的に防止することができる。
ヘッド部２から固化部３に吐出される分散液６の初速度は、例えば、０．１〜１０ｍ／秒であるのが好ましく、２〜８ｍ／秒であるのがより好ましい。分散液６の初速度が前記下限値未満であると、凝集体９０、仮接合体９、トナーの生産性が低下する。一方、分散液６の初速度が前記上限値を超えると、最終的に得られるトナー粒子の真球度が低下する傾向を示す。
【００９１】
また、ヘッド部２から吐出される分散液６の粘度は、特に限定されないが、例えば、０．５〜２００［ｍＰａ・ｓ］であるのが好ましく、１〜２５［ｍＰａ・ｓ］であるのがより好ましい。分散液６の粘度が前記下限値未満であると、吐出される粒子（粒状の分散液６）の大きさを十分に制御するのが困難となり、最終的に得られるトナー粒子のバラツキが大きくなる場合がある。一方、分散液６の粘度が前記上限値を超えると、形成される粒子の径が大きくなり、分散液６の吐出速度が遅くなるとともに、分散液６の吐出に要するエネルギー量も大きくなる傾向を示す。また、分散液６の粘度が特に大きい場合には、分散液６を液滴として吐出できなくなる。
【００９２】
また、ヘッド部２から吐出される分散液６は、予め加温されたものであってもよい。このように分散液６を加温することにより、例えば、分散質６１が室温で固体状態（または粘度が比較的高い状態）のものであっても、吐出時において、分散質を溶融状態（または粘度が比較的低い状態、軟化状態）にさせることができる。その結果、後述する固化部３において、粒状の分散液６中に含まれる分散質６１の凝集や、分散質６１由来の微粒子の接合が円滑に進行し、形成される凝集体９０、仮接合体９の円形度が特に高いものとなり、その結果、最終的に得られるトナー粒子についても円形度が高いものとすることができる。
【００９３】
また、分散液６の一滴分の吐出量は、分散液６中に占める分散質６１の含有率等により若干異なるが、０．０５〜５００ｐｌであるのが好ましく、０．５〜５ｐｌであるのがより好ましい。分散液６の一滴分の吐出量をこのような範囲の値にすることにより、形成される凝集体９０、仮接合体９を適度な粒径のものにすることができる。その結果、最終的に得られるトナー粒子についても、適度な粒径のものにすることができる。
【００９４】
ところで、ヘッド部２から吐出される粒状の分散液６は、一般に、分散液６中の分散質６１に比べて十分に大きいものである。すなわち、粒状の分散液６中には、多数個の分散質６１が分散した状態となっている。このため、分散質６１の粒径のバラツキが比較的大きいものであっても、吐出される粒状の分散液６中に占める分散質６１の割合は、各液滴でほぼ均一である。したがって、分散質６１の粒径のバラツキが比較的大きい場合であっても、分散液６の吐出量をほぼ均一とすることにより、固化部３内で得られる凝集体９０、仮接合体９は、粒径のバラツキの小さいものとなる。このような傾向は、より顕著なものとなる。例えば、吐出される分散液６の平均粒径をＤｄ［μｍ］、分散液６中における分散質６１の平均粒径をＤｍ［μｍ］としたとき、Ｄｍ／Ｄｄ＜０．５の関係を満足するのが好ましく、Ｄｍ／Ｄｄ＜０．２の関係を満足するのがより好ましい。
【００９５】
また、吐出される分散液６の平均粒径をＤｄ［μｍ］、製造されるトナー粒子の平均粒径をＤｔ［μｍ］としたとき、０．０５≦Ｄｔ／Ｄｄ≦１．０の関係を満足するのが好ましく、０．１≦Ｄｔ／Ｄｄ≦０．８の関係を満足するのがより好ましい。このような関係を満足することにより、十分に微細で、かつ、円形度が大きく、粒度分布がシャープなトナーを比較的容易に得ることができる。
【００９６】
圧電素子２２の振動数（圧電パルスの周波数）は、特に限定されないが、１ｋＨｚ〜５００ＭＨｚであるのが好ましく、５ｋＨｚ〜２００ＭＨｚであるのがより好ましい。圧電素子２２の振動数が前記下限値未満であると、トナーの生産性が低下する。一方、圧電素子２２の振動数が前記上限値を超えると、粒状の分散液６の吐出が追随できなくなり、分散液６一滴分の大きさのバラツキが大きくなる可能性がある。
【００９７】
図示の構成のトナー製造装置１は、ヘッド部２を複数個有している。そして、これらのヘッド部２から、それぞれ、粒状の分散液６が固化部３に吐出される。
各ヘッド部２は、ほぼ同時に分散液６を吐出するものであってもよいが、少なくとも隣り合う２つのヘッド部で、分散液６の吐出タイミングが異なるように制御されたものであるのが好ましい。これにより、隣接するヘッド部２から吐出された粒状の分散液６が固化する前（凝集体９０、仮接合体９になる前）に、粒状の分散液（液滴）同士が衝突し、これらが凝集するのをより効果的に防止することができる。
【００９８】
また、図２に示すように、トナー製造装置１は、ガス流供給手段１０を有しており、このガス流供給手段１０から供給されたガスが、ダクト１０１を介して、ヘッド部２−ヘッド部２間に設けられた各ガス噴射口７から、ほぼ均一の圧力で噴射される構成となっている。これにより、吐出部２３から間欠的に吐出された粒状の分散液６の間隔を保ちつつ、分散液６を搬送し、凝集体９０、仮接合体９を得ることができる。その結果、吐出される粒状の分散液６（液滴）同士の衝突、凝集がより効果的に防止される。
【００９９】
また、ガス流供給手段１０から供給されたガスをガス噴射口７から噴射することにより、固化部３において、ほぼ一方向（図中、下方向）に流れるガス流を形成することができる。このようなガス流が形成されると、固化部３内の粒状の分散液６（凝集体９０、仮接合体９）をより効率良く搬送することができる。
また、ガス噴射口７からガスが噴射されることにより、各ヘッド部２から吐出される粒子の間に気流カーテンが形成され、例えば、隣り合うヘッド部から吐出された各粒子間での衝突、凝集をより効果的に防止することが可能となる。
【０１００】
また、ガス流供給手段１０には、熱交換器１１が取り付けられている。これにより、ガス噴射口７から噴射されるガスの温度を好ましい値に設定することができ、固化部３に吐出された粒状の分散液６を効率良く固化させる（効率良く凝集体９０、仮接合体９を得る）ことができる。
また、このようなガス流供給手段１０を有すると、ガス流の供給量を調整すること等により、吐出部２３から吐出された分散液６の固化速度等を容易にコントロールすることも可能となる。
【０１０１】
ガス噴射口７から噴射されるガスの温度は、分散液６中に含まれる分散質６１、分散媒６２の組成等により異なるが、通常、０〜７０℃であるのが好ましく、１５〜６０℃であるのがより好ましい。ガス噴射口７から噴射されるガスの温度がこのような範囲の値であると、得られる凝集体９０、仮接合体９の形状の均一性、安定性を十分に高いものとしつつ、分散液６中に含まれる分散媒６２を効率良く除去することができ、結果として、トナーの生産性を特に優れたものとすることができる。
【０１０２】
また、ガス噴射口７から噴射されるガスの湿度は、例えば、５０％ＲＨ以下であるのが好ましく、３０％ＲＨ以下であるのがより好ましい。ガス噴射口７から噴射されるガスの湿度が５０％ＲＨ以下であると、後述する固化部３において、分散液６に含まれる分散媒６２を効率良く除去することが可能となり、凝集体９０、仮接合体９およびトナーの生産性がさらに向上する。
【０１０３】
固化部３は、筒状のハウジング３１で構成されており、第１の領域３２と、第１の領域より回収部５に近い側に設けられた第２の領域３３とを有している。第１の領域３２においては、液滴状の分散液６から分散媒６１を除去し、凝集体９０を形成する分散媒除去工程（分散媒除去処理）が行われ、第２の領域３３においては、第１の領域３２で形成された凝集体９０を構成する複数個の微粒子同士を溶融接合させる第１の接合工程（第１の接合処理）が行われる。
【０１０４】
第１の領域３２の温度（分散媒除去工程における処理温度）は、分散液６中に含まれる分散質６１、分散媒６２の組成等により異なるが、通常、０〜５０℃であるのが好ましく、１５〜４０℃であるのがより好ましい。第１の領域３２の温度（雰囲気温度）がこのような範囲の値であると、得られる凝集体９０の形状の均一性、安定性を十分に高いものとしつつ、分散液６中に含まれる分散媒６２を効率良く除去することができ、結果として、トナーの生産性を特に優れたものとすることができる。また、凝集体９０の形成をより円滑に進行させることができるため、トナー製造装置１の小型化に寄与することができる。
【０１０５】
また、第１の領域３２の温度（分散媒除去工程における処理温度）をＴ１［℃］、分散質６１を構成する樹脂材料のガラス転移点をＴｇ［℃］としたとき、０≦Ｔｇ−Ｔ１≦７０の関係を満足するのが好ましく、０≦Ｔｇ−Ｔ１≦５０の関係を満足するのがより好ましく、１０≦Ｔｇ−Ｔ１≦４０の関係を満足するのがさらに好ましい。このような関係を満足することにより、得られる凝集体９０の形状の均一性、安定性を十分に高いものとしつつ、分散液６中に含まれる分散媒６２を効率良く除去することができ、結果として、トナーの生産性を特に優れたものとすることができる。なお、分散質６１が複数種の樹脂材料（樹脂成分）で構成されたものである場合、Ｔｇとして、これらの各成分の重量基準の加重平均値として求められる値を採用することができる。
【０１０６】
上記のような分散媒除去工程の処理時間（分散液６液滴状に噴射されてから凝集体９０が形成されるまでの時間）は、５〜１２０秒であるのが好ましく、１０〜６０秒であるのがより好ましく、１０〜２０秒であるのがさらに好ましい。分散媒除去工程の処理時間がこのような範囲内の値であると、得られる凝集体９０の強度を十分なものとしつつ（後述する第１の接合工程に供されるまでに凝集体９０が分解、崩壊するのを十分に防止しつつ）、トナーとしての生産性を十分に高めることができる。
【０１０７】
ヘッド部２から吐出された粒状の分散液６は、固化部３（第１の領域３２）を搬送されつつ固化することにより、分散質６１由来の複数個の微粒子が凝集した凝集体９０となる。すなわち、吐出された分散液６中の分散媒６２が除去されるのに伴い、分散液６中に含まれる分散質６１が凝集し、その結果、凝集体９０が得られる。なお、分散質６１中に前述したような溶媒が含まれる場合には、通常、当該溶媒も固化部３（第１の領域３２）において除去される。また、本工程で得られる凝集体９０は、第１の接合工程に供されるまでの間、その形状を保持するだけの安定性を有していればよく、例えば、その内部に分散媒６１の一部が残存していてもよい。このような場合であっても、後述するような第１の接合工程、第２の接合工程等を行うことにより、残存する分散媒等を十分に除去することができる。
【０１０８】
分散液６中に含まれる分散質６１の粒径は、通常、得られる凝集体９０（吐出される粒状の分散液６）に比べて、十分に小さいものである。したがって、得られる凝集体９０は、比較的円形度の大きいものとなる。
また、固化部３（第１の領域３２）内において分散媒６１が除去されるため、得られる凝集体９０は、通常、吐出部２３から吐出される液滴状の分散液６に比べて小さいものとなる。このため、吐出部２３の面積（開口面積）が比較的大きい場合であっても、得られる凝集体９０の大きさを比較的小さいものとすることができる。したがって、本発明では、ヘッド部２が、特別な精密加工を施すことにより得られたものでなくても（比較的容易に製造できるものであっても）、十分に微細な凝集体９０、仮接合体９、トナー粒子を得ることができる。
【０１０９】
また、上記のように、本発明では吐出部２３の面積を極端に小さくする必要がないので、比較的容易に、各ヘッド部２から吐出される分散液６の粒度分布を、十分にシャープなものとすることができる。その結果、最終的に得られるトナーも、各粒子間での粒径のバラツキの小さいもの、すなわち、粒度分布がシャープなものとなる。
第１の領域３２で形成された凝集体９０は、第２の領域３３に送り込まれ、この領域で第１の接合処理が施されることにより、凝集体９０を構成する微粒子（分散質６１由来の微粒子）が溶融接合した仮接合体９が得られる（第１の接合工程）。本工程で得られる仮接合体９は、前記微粒子の少なくとも一部が溶融接合していればよく、例えば、隣接する微粒子−微粒子間に、接合部が形成されていない部位があってもよい。また、仮接合体９においては、通常、隣接する微粒子の一部が溶融接合した状態となっており、各微粒子（分散質６１）の形状の痕跡は比較的はっきりと認められる。
【０１１０】
このように、本発明は、最終的な樹脂粒子（トナー粒子）を得る前に、仮接合体を形成する点に特徴を有する。これにより、最終的に得られる樹脂粒子（トナー粒子）は、構成材料の特性を十分に保持しつつ、形状、大きさの均一性に優れ、円形度の比較的大きいものとして得られる。すなわち、仮接合体を形成した後に、後述する第２の接合処理（第２の接合工程）を施すことにより、製造工程での熱履歴を十分に抑制しつつ、形状、大きさの均一性に優れ、円形度の比較的大きいものとして、樹脂粒子（トナー粒子）を得ることができる。また、特に、本実施形態のように、樹脂粒子（トナー粒子）の製造過程において、その製造中間体としての仮接合体を、一旦、回収する場合であっても、当該仮接合体は、比較的優れた形状の安定性を有しているため、仮接合体を回収してから第２の接合工程に供するまでの仮接合体の取り扱いが容易である。
【０１１１】
これに対し、仮接合体を介することなく樹脂粒子（トナー粒子）を製造する場合、液滴状に吐出された分散液から樹脂粒子（トナー粒子）が形成されるまでに、与える熱量を比較的大きくしたとしても、最終的に得られる樹脂粒子（トナー粒子）の円形度を十分に大きくするのが困難である。また、樹脂粒子（トナー粒子）の円形度を十分に大きなものとするために、与える熱量を大きくしていくと、構成材料の劣化、変性が顕著となり、最終的な樹脂粒子（トナー粒子）が十分な特性を発揮するのが困難となる。
【０１１２】
第２の領域３３の温度（第１の接合工程における処理温度）は、凝集体を構成する微粒子（分散質６１）の組成等により異なるが、通常、５０〜７０℃であるのが好ましい。第２の領域３３の温度がこのような範囲の値であると、構成材料の劣化、変性等を十分に防止しつつ、十分な形状の安定性を有する仮接合体９を得ることができる。これに対し、第２の領域３３の温度が前記下限値未満であると、凝集体９０の構成材料等によっては、凝集体９０を構成する微粒子の接合を十分に進行させるのが困難になる場合がある。また、第２の領域３３の温度が前記上限値を超えると、トナー粒子がその製造工程で受け取る熱量（熱履歴）が大きくなり、凝集体９０の構成材料等によっては、その劣化、変性が顕著となり、最終的なトナー粒子が十分な特性を発揮するのが困難となる場合がある。
【０１１３】
また、第２の接合工程（第２の接合処理）における処理温度（第２の領域３３の温度）は、分散媒除去工程における処理温度（第１の領域３２の温度）よりも高いのが好ましい。これにより、十分な形状の安定性を有する仮接合体９を得ることができるとともに、仮接合体９の形成をより円滑に進行させることができ、トナー製造装置１の小型化に寄与することができる。また、凝集体９０中に比較的多量の分散媒６２等が含まれる（残存する）場合であっても、分散媒等の含有量（残存量）を効果的に低減させることができ、さらには、最終的なトナー粒子中に実質的に分散媒等が残存しないようにすることができる。
【０１１４】
より具体的には、分散媒除去工程における処理温度をＴ１［℃］、第１の接合工程における処理温度をＴ２［℃］としたとき、０≦Ｔ２−Ｔ１≦７０の関係を満足するのが好ましく、５≦Ｔ２−Ｔ１≦６５の関係を満足するのがより好ましく、１０≦Ｔ２−Ｔ１≦６０の関係を満足するのがさらに好ましい。このような関係を満足することにより、構成成分の劣化、変性を十分に防止しつつ、最終的に得られるトナー粒子の形状の均一性、安定性を十分に高いものとし、さらに、トナー粒子の円形度を比較的大きいものとすることができる。
【０１１５】
上記のような第１の接合工程（第１の接合処理）の処理時間は、５〜１２０秒であるのが好ましく、１０〜６０秒であるのがより好ましく、１０〜２０秒であるのがさらに好ましい。第１の接合工程の処理時間がこのような範囲内の値であると、構成材料の劣化、変性等を十分に防止しつつ、得られる仮接合体９の強度を十分なものとしつつ（後述する第２の接合工程に供されるまでに仮接合体９が分解、崩壊するのを十分に防止しつつ）仮接合体９（最終的に得られるトナー粒子）の円形度を十分に大きいものとすることができる。また、仮接合体９、トナーの生産性を十分に高めることができる。
【０１１６】
第１の領域３２、第２の領域３３の温度を所定の範囲に保つ目的で、例えば、ハウジング３１（第１の領域３２、第２の領域３３）の内側または外側に熱源、冷却源を設置したり、ハウジング３１を、熱媒体または冷却媒体の流路が形成されたジャケットとしてもよい。
また、図示の構成では、ハウジング３１（第１の領域３２、第２の領域３３）内の圧力は、圧力調整手段１２により調整される構成となっている。このように、ハウジング３１内の圧力を調整することにより、より効率良く凝集体９０、仮接合体９を形成することができ、結果として、トナーの生産性が向上する。なお、図示の構成では、圧力調製手段１２は、接続管１２１でハウジング３１に接続されている。また、接続管１２１のハウジング３１と接続する端部付近には、その内径が拡大した拡径部１２２が形成されており、さらに、仮接合体９等の吸い込みを防止するためのフィルター１２３が設けられている。
【０１１７】
ハウジング３１内の圧力は、特に限定されないが、１５０ｋＰａ以下であるのが好ましく、１００〜１２０ｋＰａであるのがより好ましく、１００〜１１０ｋＰａであるのがさらに好ましい。ハウジング３１内の圧力が前記範囲内の値であると、例えば、異形状の凝集体９０、仮接合体９の発生等を十分に防止しつつ、より効率良く凝集体９０、仮接合体９を形成することができる。なお、ハウジング３１内の圧力は、各部位でほぼ一定であってもよいし、各部位で異なるものであってもよい。例えば、第１の領域３２と第２の領域３３とで、圧力が異なるような構成であってもよい。
【０１１８】
また、上記の説明では、固化部３において、分散液６から分散媒６２が除去されることにより、粒状の分散液６中の分散質６１が凝集し、凝集体９０が得られ、さらに、凝集体９０を構成する微粒子（分散質６１由来の微粒子）が溶融接合することにより仮接合体９が得られるものとして説明したが、凝集体９０、仮接合体９は、このようにして得られるものに限定されない。例えば、分散質６１中に樹脂材料の前駆体（例えば、前記樹脂材料に対応するモノマー、ダイマー、オリゴマー等）が含まれる場合、固化部３（第１の領域３２、第２の領域３３）において、分散媒６１の除去や微粒子の溶融接合とともに、重合反応を進行させることにより、凝集体９０、仮接合体９を得るような方法であってもよい。言い換えると、凝集体９０や仮接合体９の構成材料は、分散質６１の構成材料と実質的に同一なものであってもよいし、異なるものであってもよい。
【０１１９】
また、ハウジング３１には、電圧を印加するための電圧印加手段８が接続されている。電圧印加手段８で、ハウジング３１の内面側に、粒状の分散液６（凝集体９０、仮接合体９）と同じ極性の電圧を印加することにより、これにより、以下のような効果が得られる。
通常、トナー粒子や、その製造中間体としての凝集体９０、仮接合体９は、正または負に帯電している。このため、凝集体９０、仮接合体９と異なる極性に帯電した帯電物があると、凝集体９０、仮接合体９は、当該帯電物に、静電的に引き付けられ付着するという現象が起こる。一方、凝集体９０、仮接合体９と同じ極性に帯電した帯電物があると、当該帯電物と凝集体９０、仮接合体９とは、互いに反発しあい、前記帯電物表面に凝集体９０、仮接合体９が付着するという現象を効果的に防止することができる。したがって、ハウジング３１の内面側に、粒状の分散液６（凝集体９０、仮接合体９）と同じ極性の電圧を印加することにより、ハウジング３１の内面に分散液６（凝集体９０、仮接合体９）が付着するのを効果的に防止することができる。これにより、異形状のトナー粉末の発生をより効果的に防止することができるとともに、仮接合体９の回収効率も向上する。
【０１２０】
また、ハウジング３１は、回収部５付近に、図１中の下方向に向けて、その内径が小さくなる縮径部３１１を有している。このような縮径部３１１が形成されることにより、仮接合体９の回収を効率良く回収することができる。なお、前述したように、吐出部２３から吐出された分散液６は、固化部３において、凝集体９０を経て、仮接合体９となるが、回収部５付近においてはこのような仮接合体９の形成はほぼ完全に完了しており、縮径部３１１付近では、各粒子が接触しても凝集等の問題はほとんど発生しない。
【０１２１】
そして、上記のようにして形成された仮接合体９は、回収部５に回収される。
仮接合体９の含水量（含水率）は、特に限定されないが、１２ｗｔ％以下であるのが好ましく、０.０８〜１１ｗｔ％であるのがより好ましく、０.１〜１０ｗｔ％であるのがさらに好ましい。仮接合体９中の含水量が多過ぎると、後述する第２の接合工程を効率良く行うのが困難になるとともに、最終的なトナー粒子における含水量を十分に少なくするのが困難になる可能性がある。トナー粒子中に比較的多くの水が含まれていると、帯電が不安定になるという問題を生じる可能性がある。なお、分散媒除去工程、第１の接合工程においては、粒子（凝集体９０、仮接合体９）中の含水量（含水率）を必要以上に低下させる必要はない。すなわち、分散媒除去工程、第１の接合工程を経て得られる仮接合体９が比較的多量の分散媒（水）を含む場合であっても、後述するような第２の接合工程等において残存する分散媒を除去することができるためである。また、本工程において、仮接合体９の含水量（含水率）を必要以上に低下させると、仮接合体９の構成材料の劣化、変性等を招きやすくなる。
【０１２２】
その後、上記のようにして得られた仮接合体９に対して、仮接合体９を構成する複数個の微粒子の溶融接合を進行させる第２の接合処理を施す（第２の接合工程）。これにより、機械的安定性に優れたトナー粒子を得ることができる。すなわち、前述した第１の接合工程で得られる仮接合体９は、それを構成する微粒子間の結合の強度（微粒子−微粒子間の結合強度）が比較的小さいため、比較的小さな外力が加わった場合であっても、崩壊（分解）を起こり易い。また、仮接合体９は、その表面付近に、分散液６中の分散質６１の形状に対応する多数の凹凸を有しており、このため、仮接合体９の円形度は比較的大きいものであるが、仮接合体９に第２の接合処理を施すことにより、上記のような凹凸を緩和することができ、最終的に得られるトナー粒子の円形度をより大きなものとすることができる。
【０１２３】
第２の接合処理（第２の接合工程）は、前述した分散媒除去工程、第１の接合工程における処理温度よりも高い温度で、仮接合体９に熱処理を施すことにより行うのが好ましい。これにより、容易かつ確実に、仮接合体９を構成する複数個の微粒子の溶融接合をより効果的に進行させることができる。
【０１２４】
より具体的には、第１の接合工程における処理温度をＴ２［℃］、第２の接合工程における処理温度をＴ３［℃］としたとき、０≦Ｔ３−Ｔ２≦１５０の関係を満足するのが好ましく、０≦Ｔ３−Ｔ２≦１００の関係を満足するのがより好ましく、０≦Ｔ３−Ｔ２≦５０の関係を満足するのがさらに好ましい。このような関係を満足することにより、構成成分の劣化、変性を十分に防止しつつ、得られるトナー粒子の形状の均一性、安定性を十分に高いものとし、さらに、トナー粒子の円形度を比較的大きいものとすることができる。
【０１２５】
また、第２の接合工程（第２の接合処理）における処理温度をＴ３［℃］、前記樹脂粒子を構成する樹脂材料（分散質６１を構成する樹脂材料）の融点をＴｍ［℃］としたとき、−１００≦Ｔ３−Ｔｍ≦１１０の関係を満足するのが好ましく、−８０≦Ｔ３−Ｔｍ≦８０の関係を満足するのがより好ましく、−７０≦Ｔ３−Ｔｍ≦７０の関係を満足するのがさらに好ましく、−５０≦Ｔ３−Ｔｍ≦５０の関係を満足するのが最も好ましい。このような関係を満足することにより、構成成分の劣化、変性を十分に防止しつつ、得られるトナー粒子の形状の均一性、安定性を十分に高いものとし、さらに、トナー粒子の円形度を比較的大きいものとすることができる。なお、樹脂粒子を構成する樹脂材料（分散質６１を構成する樹脂材料）が複数種の樹脂材料（樹脂成分）で構成されたものである場合、Ｔｍとして、これらの各成分の重量基準の加重平均値として求められる値を採用することができる。
【０１２６】
上記のような第２の接合工程（第２の接合処理）の処理時間は、特に限定されないが、第２の接合工程（第２の接合処理）の処理温度が前述したような条件を満足する場合、０．０１〜１０秒であるのが好ましく、０．０５〜１０秒であるのがより好ましく、０．１〜５秒であるのがさらに好ましい。第２の接合工程の処理時間がこのような範囲内の値であると、トナーの構成材料の劣化、変性等を十分に防止しつつ、トナー粒子の円形度を十分に大きいものとすることができる。
【０１２７】
以上説明したように、本発明では、吐出液として分散液を用いることにより、製造するトナー粒子の粒径が十分に小さい場合であっても、容易に、その円形度を十分に高いものとし、かつ、粒度分布がシャープなものとすることができる。これにより、得られるトナーは、各粒子間での帯電が均一で、かつ、トナーを印刷に用いたときに、現像ローラ上に形成されるトナーの薄層が平準化、高密度化したものとなる。その結果、カブリ等の欠陥を生じ難く、よりシャープな画像を形成することができる。また、トナー粒子の形状、粒径が揃っているため、トナー全体（トナー粒子の集合体）としての嵩密度を大きくすることができる。その結果、同一容積のカートリッジ内へのトナーの充填量をより多くしたり、カートリッジの小型化を図る上でも有利である。
以上のようにして得られたトナーに対しては、必要に応じて、エアレーション、分級処理、外添処理等の各種処理を施してもよい。
【０１２８】
分級処理には、例えば、ふるい、気流式分級機等を用いることができる。
また、外添処理に用いられる外添剤としては、例えば、シリカ、酸化アルミニウム、酸化チタン、チタン酸ストロンチウム、酸化セリウム、酸化マグネシウム、酸化クロム、チタニア、酸化亜鉛、アルミナ、マグネタイト等の金属酸化物、窒化珪素等の窒化物、炭化珪素等の炭化物、硫酸カルシウム、炭酸カルシウム、脂肪族金属塩等の無機材料で構成された微粒子、アクリル樹脂、フッ素樹脂、ポリスチレン樹脂、ポリエステル樹脂、脂肪族金属塩等の有機材料で構成された微粒子やこれらの複合物で構成された微粒子等が挙げられる。
【０１２９】
また、外添剤としては、上記のような微粒子の表面に、ＨＭＤＳ、シラン系カップリング剤、チタネート系カップリング剤、フッ素含有シラン系カップリング剤、シリコーンオイル等により表面処理を施したものを用いてもよい。
以上のようにして製造される本発明のトナーは、均一な形状を有し、粒度分布のシャープな（幅の小さい）ものである。特に、本発明では、真球に近い形状のトナー粒子を得ることができる。
【０１３０】
具体的には、トナー（トナー粒子）は、下記式（I）で表される平均円形度Ｒが０．９５以上であるのが好ましく、０．９６以上であるのがより好ましく、０．９７以上であるのがさらに好ましく、０．９８以上であるのが最も好ましい。平均円形度Ｒが０．９５以上であると、トナーの転写効率は、さらに優れたものとなる。
Ｒ＝Ｌ０／Ｌ１・・・（I）
（ただし、式中、Ｌ１［μｍ］は、測定対象のトナー粒子の投影像の周囲長、Ｌ０［μｍ］は、測定対象のトナー粒子の投影像の面積に等しい面積の真円（完全な幾何学的円）の周囲長を表す。）
【０１３１】
また、トナーは、各粒子間での平均円形度の標準偏差が０．０２以下であるのが好ましく、０．０１５以下であるのがより好ましく、０．０１以下であるのがさらに好ましい。各粒子間での平均円形度の標準偏差が０．０２以下であると、帯電特性、定着特性等のバラツキが特に小さくなり、トナー全体としての、信頼性がさらに向上する。
以上のようにして得られるトナーの体積基準の平均粒径は、２〜２０μｍであるのが好ましく、４〜１０μｍであるのがより好ましい。トナーの平均粒径が前記下限値未満であると、均一に帯電させるのが困難になるとともに、静電潜像担持体（例えば、感光体等）表面への付着力が大きくなり、結果として、転写残トナーの増加を招く場合がある。一方、トナーの平均粒径が前記上限値を超えると、トナーを用いて形成される画像の輪郭部分、特に文字画像やライトパターンの現像での再現性が低下する。
【０１３２】
また、トナーは、各粒子間での粒径の標準偏差が１．５μｍ以下であるのが好ましく、１．３μｍ以下であるのがより好ましく、１．０μｍ以下であるのがさらに好ましい。各粒子間での粒径の標準偏差が１．５μｍ以下であると、帯電特性、定着特性等のバラツキが特に小さくなり、トナー全体としての、信頼性がさらに向上する。
また、トナー粒子の含水量（含水率）は、特に限定されないが、５ｗｔ％以下であるのが好ましく、０.０１〜４ｗｔ％であるのがより好ましく、０.０２〜１ｗｔ％であるのがさらに好ましい。トナー粒子中の含水量が多過ぎると、帯電が不安定になるという問題を生じる可能性がある。なお、トナー粒子中の含水量を極端に少なくしようとすると、トナーの構成材料の劣化、変性等を招きやすくなるため、必要以上に含水量を少なくする必要はない。
【０１３３】
次に、本発明の第２実施形態について説明する。以下、本実施形態について、前述した実施形態との違いを中心に説明し、同様の事項についてはその説明を省略する。
本実施形態は、凝集体、仮接合体（トナー粒子）の製造に用いるトナー製造装置のヘッド部の構成が異なる以外は、前記第１実施形態と同様の構成を有する。
図３は、本実施形態のトナー製造装置のヘッド部付近の構造を模式的に示す図である。
図３に示すように、本実施形態のトナー製造装置では、ヘッド部２に、音響レンズ（凹面レンズ）２５が設置されている。このような音響レンズ２５が設置されることにより、例えば、圧電素子２２が発生した圧力パルス（振動エネルギー）を、吐出部２３付近の圧力パルス収束部２６で収束させることができる。その結果、圧電素子２２が発生した振動エネルギーを、分散液６を吐出させるためのエネルギーとして、効率良く利用することができる。したがって、分散液貯留部２１に貯留された分散液６が比較的高粘度のものであっても、確実に吐出部２３から吐出させることができる。また、分散液貯留部２１に貯留された分散液６が凝集力（表面張力）の比較的大きいものであっても、微細な液滴として吐出することが可能となるため、容易かつ確実に、凝集体９０、仮接合体９や最終的に得られるトナー粒子の粒径を比較的小さい値にコントロールすることができる。
このように、本実施形態では、分散液６として、より粘度の高い材料や、凝集力の大きい材料を用いた場合であっても、凝集体９０、仮接合体９を所望の形状、大きさにコントロールすることができるので、材料選択の幅が特に広くなり、所望の特性を有するトナーをさらに容易に得ることができる。
【０１３４】
また、本実施形態では、収束した圧力パルスにより分散液６を吐出させるため、吐出部２３の面積（開口面積）が比較的大きい場合であっても、吐出する分散液６の大きさを比較的小さいものにすることができる。すなわち、最終的に得られるトナー粒子の粒径を比較的小さくしたい場合であっても、吐出部２３の面積を大きくすることができる。これにより、分散液６が比較的高粘度のものであっても、吐出部２３における目詰まりの発生等をより効果的に防止することができる。
以上、本発明について、好適な実施形態に基づいて説明したが、本発明はこれに限定されるものではない。
【０１３５】
例えば、トナー製造装置を構成する各部は、同様の機能を発揮する任意のものと置換、または、その他の構成を追加することもできる。例えば、前述した実施形態では、粒状の分散液を鉛直下方に向けて吐出する構成について説明したが、分散液の吐出方向は、鉛直上方、水平方向等、いかなる方向であってもよい。また、図７に示すように、分散液６の吐出方向と、ガス噴射口７から噴射されるガスの噴射方向とが、ほぼ垂直となる構成のものであってもよい。この場合、吐出された粒状の分散液６は、ガス流によりその進行方向が変わり、吐出部２３からの吐出方向に対してほぼ直角に搬送されることになる。
【０１３６】
また、前述した実施形態では、固化部（ハウジング）が第１の領域と第２の領域戸からなるものとして説明したが、例えば、第１の領域と第２の領域との間や、第１の領域よりも吐出部に近い側の領域、第２の領域よりも回収部に近い側の領域に、第１の領域および第２の領域とは、温度の異なる第３の領域が設けられていてもよい。
また、第１の領域と第２の領域との境界付近に、その内径が小さくなる縮径部があってもよい。これにより、第１の領域、第２の領域のそれぞれについて、温度や圧力を、より容易かつ精確に調節することができる。
【０１３７】
また、前記第２実施形態では、音響レンズとして凹面レンズを用いた構成について説明したが、音響レンズはこれに限定されるものではない。例えば、音響レンズとして、フレネルレンズ、電子走査レンズ等を用いてもよい。
さらに、前記第２実施形態では、音響レンズ２５と吐出部２３との間に、分散液６のみを介在させた構成について説明したが、例えば、図４〜図６に示すように、音響レンズ２５と吐出部２３との間に、吐出部２３に向けて、収斂する形状を有する絞り部材１３等を配置してもよい。これにより、圧電素子２２が発生した圧力パルス（振動エネルギー）の収束を補助することができ、圧電素子２２が発生した圧力パルスをさらに効率良く利用することができる。
【０１３８】
また、前述した実施形態では圧電パルスによりヘッド部から分散液を間欠的に吐出するものとして説明したが、分散液の吐出方法（噴射方法）としては、他の方法を用いることもできる。例えば、分散液を吐出（噴射）する方法としては、スプレードライ法や、いわゆるバブルジェット（「バブルジェット」は登録商標）法等の方法のほか、「分散液を、ガス流で平滑面に押し付けて薄く引き伸ばして薄層流とし、当該薄層流を前記平滑面から離して微粒子として噴射するようなノズルを用いて、分散液を液滴状に（微粒子として）噴射する方法（特願２００２−３２１８８９号明細書に記載されたような方法）」等を用いてもよい。スプレードライ法は、高圧のガスを用いて、液体（分散液）を噴射（噴霧）させることにより、液滴を得る方法である。また、いわゆるバブルジェット（「バブルジェット」は登録商標）法を適用した方法としては、特願２００２−１６９３４８号明細書に記載された方法等が挙げられる。すなわち、分散液を吐出（噴射）する方法として、「気体の体積変化によりヘッド部から分散液を間欠的に吐出する方法」を適用することができる。
【０１３９】
また、前述した実施形態では、トナー製造装置内で、分散媒除去工程と、第１の接合工程とを連続的に行い、凝集体を介して仮接合体を形成した後、当該接合体を一旦回収し、その後、第２の接合工程を行うものとして説明したが、仮接合体を回収することなく、得られた仮接合体をそのまま第２の接合工程に供してもよい。すなわち、第１の接合工程と、第２の接合工程とは、連続的に行ってもよい。これにより、トナー粒子（樹脂粒子）の生産性をさらに向上させることができる。また、凝集体を一旦回収した後、第１の接合工程、第２の接合工程を行ってもよい。
【実施例】
【０１４０】
［１］トナーの製造
（実施例１）
まず、結着樹脂としてエポキシ樹脂（ガラス転移点Ｔｇ：６０℃、融点Ｔｍ：１１０℃）：１００重量部、着色剤としてフタロシアニン顔料（大日精化社製、フタロシアニンブルー）：５重量部、溶媒としてテトラヒドロフラン（和光純薬社製）：３００重量部を用意した。
【０１４１】
これらの各成分をボールミルにて１０時間混合分散し、結着樹脂溶液（樹脂液）を調製した。
一方、分散剤としてのポリアクリル酸ナトリウム（和光純薬社製、平均重合度ｎ＝２７００〜７５００）：１０重量部をイオン交換水：５９０重量部に溶解した水溶液（水性溶液）を用意した。
【０１４２】
次に、この水溶液：６００重量部を３リットルの丸底ステンレス容器に入れ、ＴＫホモミキサー（特殊機化工社製）を用いて、回転数：４０００ｒｐｍで攪拌しながら、結着樹脂溶液：４０９重量部を１０分かけて徐々に滴下した。この際、液温を７０℃に保持した。結着樹脂溶液の滴下完了からさらに１０分間、液温を７０℃に保持しつつ攪拌して、乳化液を得た。
【０１４３】
次に、温度：４５℃、雰囲気圧力：１０〜２０ｋＰａの条件下で、乳化液（分散質）中のテトラヒドロフランを除去し、その後、室温まで冷却し、さらに、イオン交換水を加えることにより、固形微粒子が分散した結着樹脂懸濁液（分散液）を得た。
その後、得られた結着樹脂懸濁液（分散液）に脱気処理を施した。脱気処理は、攪拌した状態の結着樹脂懸濁液（分散液）を、１４ｋＰａの雰囲気中に１０分間置くことにより行った。脱気処理時における雰囲気温度は、２５℃であった。このようにして得られた結着樹脂懸濁液（分散液）中における固形分（分散質）濃度は、１０ｗｔ％であった。また、結着樹脂懸濁液（分散液）の２５℃における粘度は、２ｍＰａ・ｓであった。また、結着樹脂懸濁液を構成する分散質の平均粒径Ｄｍは、０．４μｍであった。なお、分散質の平均粒径の測定は、レーザ回折／散乱式粒度分布測定装置（堀場製作所社製、ＬＡ−９２０）を用いて行った。
【０１４４】
脱気処理済みの分散液（結着樹脂懸濁液）を、図１、図２に示すようなトナー製造装置の分散液供給部内に投入した。分散液供給部内の分散液を攪拌手段で攪拌しつつ、定量ポンプによりヘッド部の分散液貯留部に供給し、吐出部から固化部に吐出させた。吐出部は、直径：２６μｍの円形状をなすものとした。また、ヘッド部としては、吐出部付近に、フッ素樹脂（ポリテトラフルオロエチレン）コートによる疎水化処理が施されたものを用いた。
【０１４５】
分散液の吐出は、ヘッド部内における分散液温度を４０℃、圧電体の振動数を１０ｋＨｚ、吐出部から吐出される分散液の初速度を４ｍ／秒、ヘッド部から吐出される分散液の一滴分の吐出量を３ｐｌ（粒径Ｄｄ：１８μｍ、重量：約３ｎｇ）に調整した状態で行った。また、分散液の吐出は、複数個のヘッド部のうち少なくとも隣接しあうヘッド部で、分散液の吐出タイミングがずれるようにして行った。
【０１４６】
また、分散液の吐出時には、ガス噴射口から温度：４０℃、湿度：２７％ＲＨ、流速：４ｍ／秒の空気を鉛直下方に噴射し、また、ハウジング内の圧力（雰囲気圧力）は、１００〜１０５ｋＰａとなるように調節した。また、ハウジング内の温度（雰囲気温度）は、吐出部に近い側の領域である第１の領域が３５〜４０℃、回収部に近い側の領域である第２の領域が６０〜６５℃となるように設定した。第１の領域の長さ（搬送方向の長さ）は２ｍ、第２の領域の長さ（搬送方向の長さ）は１ｍであった。
【０１４７】
固化部内に向けて吐出された液滴状の分散液からは、まず、第１の領域において、分散媒が除去され、分散質（微粒子）の凝集体となった（分散媒除去工程）。引き続き、凝集体は、第２の領域に搬送され、この領域において、微粒子が一部溶融接合した仮接合体が形成され、形成された凝集体は回収部に回収された（第１の接合工程）。また、個々の粒子（液滴および該液滴から形成される凝集体）についての、分散媒除去工程の処理時間（固化部内を通過するのに要する時間）は、１２秒、第１の接合工程の処理時間（固化部内を通過するのに要する時間）は、３秒であった。また、得られた仮接合体の含水量は、５〜１０ｗｔ％であった。なお、水分量は、カールフィッシャー法により測定した。
【０１４８】
その後、得られた凝集体に、５０℃で、１時間のエアレーションを行うことにより、凝集体の含水量を約０．５ｗｔ％まで低下させた。
その後、仮接合体に第２の接合処理を施すことにより、トナー粒子を得た。接合処理は、サーヒュージングシステム（日本ニューマチック工業社製、ＳＦＳ−３型）を用いて行った。接合処理は、処理温度（熱風温度）：７０℃、熱風風量：１ｍ３／分、分散風量：０．１ｍ３／分、原料投入速度：０．５ｋｇ／時間、吸引風量：１０ｍ３／分という条件で行った。また、個々の凝集体（各粒子）についての処理時間は、３秒であった。
【０１４９】
得られたトナー粒子は、含水量が０．３〜０．５ｗｔ％、平均円形度Ｒが０．９８３、円形度標準偏差が０．０１５であった。体積基準の平均粒径Ｄｔは、６．３μｍであった。体積基準の粒径標準偏差は０．７μｍであった。なお、円形度の測定は、フロー式粒子像解析装置（東亜医用電子社製、ＦＰＩＡ−２０００）を用いて、水分散系で行った。ただし、円形度Ｒは、下記式（I）で表されるものとする。
Ｒ＝Ｌ０／Ｌ１・・・（I）
（ただし、式中、Ｌ１［μｍ］は、測定対象の粒子の投影像の周囲長、Ｌ０［μｍ］は、測定対象の粒子の投影像の面積に等しい面積の真円の周囲長を表す。）
【０１５０】
（実施例２）
ハウジング内（固化部内）の温度が、その全長にわたって３５〜４０℃となるように設定した以外は、前記実施例１と同様にして液滴状の間欠的に分散液をトナー製造装置の固化部内に吐出した。固化部内に吐出された液滴は、分散媒が除去され、分散質（微粒子）の凝集体となり、回収部に回収された（分散媒除去工程）。走査型電子顕微鏡（ＳＥＭ）を用いて、得られた凝集体を観察したところ、凝集体を構成する複数個の微粒子は、互いに密着しているものの、実質的に溶融接合はしていなかった。
【０１５１】
その後、得られた凝集体に、５０℃で、１時間のエアレーションを行うことにより、凝集体の含水量を約０．５ｗｔ％まで低下させた。このようなエアレーションを施した凝集体の一部を水中に入れ、ボールミルで２分間攪拌したところ、凝集体は、凝集体を構成していた微粒子に崩壊（分解）した。
その後、さらに、凝集体に、結着樹脂のガラス転移点付近の温度（５８±２℃）で、３０分間のエアレーションを行うことにより、凝集体を構成する複数個の微粒子を部分的に溶融接合させ、仮接合体を得た。得られた仮接合体の含水量は、０．３〜０．５ｗｔ％であった。また、得られた仮接合体の一部を水中に入れ、ボールミルで５分間攪拌した。その結果、仮接合体は、微粒子に崩壊（分解）することなく、その形状を保持していた。
【０１５２】
その後、仮接合体に第２の接合処理を施すことにより、トナー粒子を得た。接合処理は、サーヒュージングシステム（日本ニューマチック工業社製、ＳＦＳ−３型）を用いて行った。接合処理は、処理温度（熱風温度）：７０℃、熱風風量：１ｍ３／分、分散風量：０．１ｍ３／分、原料投入速度：０．５ｋｇ／時間、吸引風量：１０ｍ３／分という条件で行った。また、個々の凝集体（各粒子）についての処理時間は、３秒であった。
【０１５３】
（実施例３）
結着樹脂として、アクリル樹脂（ガラス転移点Ｔｇ：５２℃、融点Ｔｍ：１０５℃）を用いた以外は、前記実施例１と同様にしてトナーを製造した。
（実施例４）
結着樹脂として、ポリカーボネート樹脂（ガラス転移点Ｔｇ：５５℃、融点Ｔｍ：９５℃）を用いた以外は、前記実施例１と同様にしてトナーを製造した。
【０１５４】
（比較例１）
分散液の吐出時における、ガス噴射口から噴射するガス（空気）の温度を８０℃とし、ハウジング内の温度（雰囲気温度）を７０〜９０℃とし、固化部で回収された凝集体に接合工程を施さず、そのままトナー粒子とした以外は、前記実施例１と同様にしてトナーを製造した。
【０１５５】
（比較例２）
結着樹脂として、アクリル樹脂（ガラス転移点Ｔｇ：５２℃、融点Ｔｍ：１０５℃）を用いた以外は、前記比較例１と同様にしてトナーを製造した。
（比較例３）
まず、結着樹脂としてアクリル樹脂（ガラス転移点Ｔｇ：５２℃、融点Ｔｍ：１０５℃）：３００重量部、着色剤としてフタロシアニン顔料（大日精化社製、フタロシアニンブルー）：１５重量部、帯電制御剤としてサリチル酸Ｃｒ錯体（ボントロンＥ−８１、オリエント化学工業社製）：３重量部、ワックスとしてカルナウバワックス：９重量部、溶媒としてトルエン（和光純薬社製）：３００重量部を用意した。
【０１５６】
これらの各成分を８５℃に保ちながら混合攪拌し、結着樹脂溶液（樹脂液）を調製した。得られた結着樹脂溶液の２５℃における粘度は、１２ｍＰａ・ｓであった。
このようにして得られた結着樹脂溶液（樹脂液）を吐出液として用いた以外は、前記比較例１と同様にしてトナーを製造した。
前記実施例１〜３で得られたトナー粒子について、走査型電子顕微鏡（ＳＥＭ）を用いて、これらの表面形状を観察した。実施例１〜３のトナー粒子では、その表面に比較的大きな凹凸は認められず、略球形状をなしていることが確認された。一方、各比較例のトナー粒子では、比較的大きな凹凸を有しており、各粒子間での形状のバラツキも大きいことが確認された。
【０１５７】
実施例１、比較例１で得られたトナー粒子についての電子顕微鏡写真を、それぞれ、図８、図９に示す。
以上の各実施例および各比較例について、トナーの製造条件を表１に示した。なお、表１中、比較例３の分散液除去工程での条件に関する欄には、溶媒を除去する工程での条件（固化部内の条件）を示した。
【０１５８】
【表１】
2005171103.tif 000002
【０１５９】
［２］評価
上記のようにして得られた各トナーについて、耐久性、転写効率の評価を行った。
［２．１］耐久性
前記各実施例および前記各比較例で得られたトナーを、カラーレーザープリンタ（セイコーエプソン社製：ＬＰ−２０００Ｃ）の現像機にセットした。その後、印字しないように、現像機を連続回転させた。１２時間後、現像機を取り出し、現像ローラ上のトナー薄層の均一性を目視にて確認し、以下の４段階の基準に従い評価した。
◎：薄層に乱れがまったく認められない。
○：薄層に乱れがほとんど認められない。
△：薄層に多少の乱れが認められる。
×：薄層に筋状の乱れがはっきりと認められる。
【０１６０】
［２．２］転写効率
以上のようにして得られた各トナーについて、転写効率の評価を行った。
転写効率は、カラーレーザープリンタ（セイコーエプソン社製、ＬＰ−２０００Ｃ）を用いて、以下のように評価した。
感光体への現像工程直後（転写前）の感光体上のトナーと、転写後（印刷後）の感光体上のトナーとを、別々のテープを用いて採取し、それぞれの重量を測定した。転写前の感光体上のトナー重量をＷｂ［ｇ］、転写後の感光体上のトナー重量をＷａ［ｇ］としたとき、（Ｗｂ−Ｗａ）×１００／Ｗｂとして求められる値を、転写効率とした。
これらの結果を、トナー粒子の平均円形度Ｒ、円形度標準偏差、体積基準の平均粒径Ｄｔ、粒径標準偏差とともに表２に示す。
【０１６１】
【表２】
2005171103.tif 000003
【０１６２】
表２から明らかなように、本発明（実施例１〜４）のトナーは、いずれも、円形度が大きく、粒度分布の幅の小さいものであった。また、形状のバラツキ（円形度の標準偏差）も小さかった。
これに対し、各比較例のトナーは、円形度が特に小さく、比較的大きな凸部を有しているトナー粒子が数多く認められた。これは、以下のような理由によるものであると考えられる。
すなわち、実施例１〜４では、ヘッド部から吐出する原料が分散液（懸濁液）であるため、ヘッド部から吐出させる際に、微視的に粘度の低い分散媒の部分で選択的に切断され、吐出液として吐出される。また、水性の分散媒は適度な表面張力を有しているため、吐出液は、吐出後速やかに球形状となる。また、実施例１〜３では、分散媒除去処理を施すことにより、一旦凝集体を得た後、当該凝集体に第１の接合処理を施し仮接合体を得、さらに、当該仮接合体に第２の接合処理を施すことによりトナー粒子を得ているため、分散質の凝集が均一に起こり、凝集体および該凝集体から製造されるトナー粒子は、円形度が大きく、形状のバラツキが小さいものとなる。これに対し、比較例１、２では、凝集体、仮接合体を介してトナー粒子を製造しておらず（分散媒除去工程、第１の接合工程および第２の接合工程を有するという条件を満足しておらず）、直接トナー粒子を製造しているため、液滴状に吐出された分散液から分散媒が除去される際に、分散質の凝集が均一に進行しないため、得られるトナー粒子は、その表面付近に、比較的大きな凹凸を多数有し、各粒子間での形状、大きさのバラツキが大きいものとなる。また、比較例３では、製造に用いる原料が微視的に見ても一様な粘度を有しているため、ヘッド部から吐出する際に液滴が尾を引くような形状になりやすい。また、比較例のトナーは、吐出液として溶液を用いて製造されたものであるため、固化部内における溶媒除去の際に上記のような形状（尾を引いたような形状）を保持した状態で固化する。このため、比較例では、比較的大きな凸部を有するのトナー粒子が発生したものと考えられる。
【０１６３】
また、表２から明らかなように、本発明のトナーは、転写効率に優れていた。これに対し、各比較例のトナーは、転写効率に劣っていた。これは、比較例のトナーが各粒子間での形状、大きさ、特性のバラツキが大きいのに対し、本発明のトナーでは、このようなトナー粒子間での形状、大きさ、特性のバラツキが十分に小さいことによるものであると考えられる。また、本発明のトナーが優れた耐久性を有していたのに対し、比較例のトナーは耐久性に劣っていた。
【図面の簡単な説明】
【０１６４】
【図１】本発明のトナーの製造に用いられるトナー製造装置の第１実施形態を模式的に示す縦断面図である。
【図２】図１に示すトナー製造装置のヘッド部付近の拡大断面図である。
【図３】第２実施形態のトナー製造装置のヘッド部付近の構造を模式的に示す図である。
【図４】他の実施形態のトナー製造装置のヘッド部付近の構造を模式的に示す図である。
【図５】他の実施形態のトナー製造装置のヘッド部付近の構造を模式的に示す図である。
【図６】他の実施形態のトナー製造装置のヘッド部付近の構造を模式的に示す図である。
【図７】他の実施形態のトナー製造装置のヘッド部付近の構造を模式的に示す図である。
【図８】本発明のトナーの電子顕微鏡写真の一例である。
【図９】比較例のトナーの電子顕微鏡写真の一例である。
【符号の説明】
【０１６５】
１……トナー製造装置  ２……ヘッド部  ２１……分散液貯留部  ２２……圧電素子  ２２１……下部電極  ２２２……圧電体  ２２３……上部電極  ２３……吐出部  ２４……振動板  ２５……音響レンズ  ２６……圧力パルス収束部  ３……固化部  ３１……ハウジング  ３１１……縮径部  ３２……第１の領域    ３３……第２の領域  ４……分散液供給部  ４１……攪拌手段  ５……回収部  ６……分散液  ６１……分散質  ６２……分散媒  ７……ガス噴射口  ８……電圧印加手段  ９０……凝集体  ９……仮接合体  １０……ガス流供給手段  １０１……ダクト  １１……熱交換器  １２……圧力調整手段  １２１……接続管  １２２……拡径部  １２３……フィルター  １３……絞り部材
【図１】
2005171103.tif 000004
【図２】
2005171103.tif 000005
【図３】
2005171103.tif 000006
【図４】
2005171103.tif 000007
【図５】
2005171103.tif 000008
【図６】
2005171103.tif 000009
【図７】
2005171103.tif 000010
【図８】
2005171103.tif 000011
【図９】
2005171103.tif 000012